(57)【要約】薄フィルムラベル、システム、およびその作製／使用方法が記載される。薄フィルムシステムはラベルおよびキャリアフィルムを含み、ラベルはオーバープリント層、印および接着剤層を含む。キャリアフィルムは片側または両側を剥離ライナーでコーティングされ得る。接着剤層は任意の好適な接着剤（感圧接着剤、流体活性化可能接着剤、加熱活性化接着剤または接触活性化接着剤等であり得る。ラベルは標準的なプリンターを使用してキャリアフィルムに前駆体材料の１つまたは複数の層を印刷またはコーティングすることによって形成される。好適な前駆体材料はエポキシ、溶媒キャストフィルム、ポリウレタン分散剤（アクリル−ウレタンハイブリッドポリマー分散剤およびポリエステル−ポリウレタン分散剤等）であり得る。オーバープリント層が乾燥または硬化した後、印がオーバープリント層上に印刷され、次いで接着剤が印の上面にコーティングされる。【特許請求の範囲】
【請求項１】
薄フィルムラベルおよびキャリアフィルムを含むラベルシステムであって、
前記ラベルが、オーバープリント層、印層および接着剤層を含み、前記印層が、前記オーバープリント層と前記接着剤層との間に位置し、前記オーバープリント層が、ポリ（アクリレート）ポリマー、ポリ（アルカクリレート）ポリマーおよびポリ（エトキシル化アクリレート）ポリマー、またはそれらのコポリマーもしくは組合せからなる群から選択されるポリマーを含み、
前記オーバープリント層が、前記キャリアフィルムの片側と接触しており、
前記オーバープリント層と前記キャリアフィルムとの間の接着が、前記キャリアフィルムから前記オーバープリント層を分離するための０ｇ／ｍｍよりも大きく最大５ｇ／ｍｍの離層剥離力を必要とするように十分強力である、ラベルシステム。
【請求項２】
前記オーバープリント層が、イソプロパノール、メチルエチルケトン、またはその両方に対して耐薬品性である、請求項１に記載のシステム。
【請求項３】
前記オーバープリント層が、ＵＶ硬化性前駆体材料から形成され、前記ＵＶ硬化性前駆体材料が、多官能性前駆体材料である、請求項１または請求項２に記載のシステム。
【請求項４】
前記ＵＶ硬化性前駆体材料が、２つもしくはそれよりも多いアクリレート官能性基、２つもしくはそれよりも多いアルカクリレート官能性基、またはそれらの組合せを含む化合物である、請求項３に記載のシステム。
【請求項５】
前記ＵＶ硬化性前駆体材料が、トリメチロールプロパントリアクリレート、ネオペンチルグリコールプロポキシレート（２）ジアクリレート、ジプロピレングリコールジアクリレート、トリグリセロールジアクリレート、ヘキサンジオールジアクリレート、エトキシル化（３）ビスフェノールＡジアクリレート、トリメトキシロールプロパンエトキシトリアクリレート、エトキシル化（２０）トリメチロールプロパントリアクリレート、もしくはエトキシル化（１５）トリメチロールプロパントリアクリレート、またはそれらの組合せである、請求項４に記載のシステム。
【請求項６】
前記オーバープリント層が、ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；またはそれらのコポリマーもしくは組合せからなる群から選択されるポリマーを含む、請求項１に記載のシステム。
【請求項７】
前記オーバープリント層の耐薬品性が、こすれ面にチーズクロスを備えた摩擦試験機を使用して分析され、前記オーバープリント層が、メチルエチルケトンまたはイソプロピルアルコールで飽和されており、前記オーバープリント層が、機械により往復で５０回こすられる、請求項２に記載のシステム。
【請求項８】
前記ラベルが、０．００２５４ｍｍ〜０．０３８１ｍｍの範囲の厚さを有し、好ましくは前記ラベルの前記厚さが、０．０１０２ｍｍ〜０．０１５２ｍｍの範囲である、請求項１〜７のいずれか１項に記載のシステム。
【請求項９】
前記キャリアフィルムが、第１の側および第２の側を含み、
前記第１の側が、第１の剥離層を含み、
前記システムが、巻かれたまたは積層された２つまたはそれよりも多いシステムのセットである場合、前記接着剤層が、前記システムの前記第１の剥離層および／または前記セットの隣接するシステムの第１の剥離層と接触している、請求項１〜８のいずれか１項に記載のシステム。
【請求項１０】
前記キャリアフィルムが、第１の側および第２の側を含み、前記第１の側が、第１の剥離層を含み、前記第２の側が、第２の剥離層を含み、前記第２の剥離層が、前記オーバープリント層と接触している、請求項１〜８のいずれか１項に記載のシステム。
【請求項１１】
前記オーバープリント層が、ヘーズメーターを使用して決定して、０％〜２０％の範囲、好ましくは、０％〜１０％の範囲のヘーズ測定値、および５０％またはそれよりも大きい破断伸びを有する、請求項１〜１０のいずれか１項に記載のシステム。
【請求項１２】
前記オーバープリント層と前記キャリアフィルムまたは前記第２の剥離層との間の接着が、前記キャリアフィルムまたは前記第２の剥離層から前記オーバープリント層を分離するための０．０１ｇ／ｍｍ〜５ｇ／ｍｍ、必要に応じて０．０１ｇ／ｍｍ〜３ｇ／ｍｍの範囲の離層剥離力を必要とするように十分強力である、請求項１〜１１のいずれか１項に記載のシステム。
【請求項１３】
前記オーバープリント層と前記キャリアフィルムまたは前記第２の剥離層との間の接着が、前記キャリアフィルムまたは前記第２の剥離層から前記オーバープリント層を分離するための０．１ｇ／ｍｍ〜５ｇ／ｍｍ、必要に応じて０．１ｇ／ｍｍ〜３ｇ／ｍｍの範囲の離層剥離力を必要とするように十分強力である、請求項１〜１２のいずれか１項に記載のシステム。
【請求項１４】
キャリアフィルムに複数の薄フィルムラベルを含む薄フィルムラベルのグループであって、各薄フィルムラベルが、オーバープリント層、印層および接着剤層を含み、前記印層が、前記オーバープリント層と前記接着剤層との間に位置し、前記オーバープリント層が、ポリ（アクリレート）ポリマー、ポリ（アルカクリレート）ポリマーおよびポリ（エトキシル化アクリレート）ポリマー、またはそれらのコポリマーもしくは組合せからなる群から選択されるポリマーを含み、
前記オーバープリント層が、前記キャリアフィルムの片側と接触しており、
前記オーバープリント層と前記キャリアフィルムとの間の接着が、前記キャリアフィルムから前記オーバープリント層を分離するための０ｇ／ｍｍよりも大きく最大５ｇ／ｍｍの離層剥離力を必要とするように十分強力であり、各ラベルが、前記グループの他のラベルと不連続である、グループ。
【請求項１５】
前記オーバープリント層が、イソプロパノール、メチルエチルケトン、またはその両方に対して耐薬品性である、請求項１４に記載のグループ。
【請求項１６】
前記オーバープリント層が、ＵＶ硬化性前駆体材料から形成され、前記ＵＶ硬化性前駆体材料が、多官能性前駆体材料である、請求項１４または請求項１５に記載のグループ。
【請求項１７】
前記ＵＶ硬化性前駆体材料が、２つもしくはそれよりも多いアクリレート官能性基、２つもしくはそれよりも多いアルカクリレート官能性基、またはそれらの組合せを含む化合物である、請求項１６に記載のグループ。
【請求項１８】
前記ＵＶ硬化性前駆体材料が、トリメチロールプロパントリアクリレート；ネオペンチルグリコールプロポキシレート（２）ジアクリレート；ジプロピレングリコールジアクリレート；トリグリセロールジアクリレート；ヘキサンジオールジアクリレート；エトキシル化（３）ビスフェノールＡジアクリレート；トリメトキシロールプロパンエトキシトリアクリレート；エトキシル化（２０）トリメチロールプロパントリアクリレート；エトキシル化（１５）トリメチロールプロパントリアクリレート、またはそれらの組合せである、請求項１７に記載のグループ。
【請求項１９】
前記オーバープリント層が、ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；またはそれらのコポリマーもしくは組合せからなる群から選択されるポリマーを含む、請求項１４に記載のグループ。
【請求項２０】
前記オーバープリント層の耐薬品性が、こすれ面にチーズクロスを備えた摩擦試験機を使用して分析され、前記オーバープリント層が、メチルエチルケトンまたはイソプロピルアルコールで飽和されており、前記オーバープリント層が、機械により往復で５０回こすられる、請求項１５に記載のグループ。
【請求項２１】
前記ラベルが、０．００２５４ｍｍ〜０．０３８１ｍｍの範囲の厚さを有し、好ましくは前記ラベルの前記厚さが、０．０１０２〜０．０１５２ｍｍの範囲である、請求項１４〜２０のいずれか１項に記載のグループ。
【請求項２２】
前記キャリアフィルムが、第１の側および第２の側を含み、
前記第１の側が、第１の剥離層を含み、
前記システムが、巻かれたまたは積層された２つまたはそれよりも多いシステムのセットである場合、前記接着剤層が、前記システムの前記第１の剥離層および／または前記セットの隣接するシステムの第１の剥離層と接触している、請求項１４〜２１のいずれか１項に記載のグループ。
【請求項２３】
前記キャリアフィルムが、第１の側および第２の側を含み、前記第１の側が、第１の剥離層を含み、前記第２の側が、第２の剥離層を含み、前記第２の剥離層が、前記オーバープリント層と接触している、請求項１４〜２１のいずれか１項に記載のグループ。
【請求項２４】
前記オーバープリント層が、ヘーズメーターを使用して決定して、０％〜２０％の範囲、好ましくは、０％〜１０％の範囲のヘーズ測定値、および５０％またはそれよりも大きい破断伸びを有する、請求項１４〜２３のいずれか１項に記載のグループ。
【請求項２５】
前記オーバープリント層と前記キャリアフィルムまたは前記第２の剥離層との間の接着が、前記キャリアフィルムまたは前記第２の剥離層から前記オーバープリント層を分離するための０．０１ｇ／ｍｍ〜５ｇ／ｍｍ、必要に応じて０．０１ｇ／ｍｍ〜３ｇ／ｍｍの範囲の離層剥離力を必要とするように十分強力である、請求項１４〜２４のいずれか１項に記載のグループ。
【請求項２６】
前記オーバープリント層と前記キャリアフィルムまたは前記第２の剥離層との間の接着が、前記キャリアフィルムまたは前記第２の剥離層から前記オーバープリント層を分離するための０．１ｇ／ｍｍ〜５ｇ／ｍｍ、必要に応じて０．１ｇ／ｍｍ〜３ｇ／ｍｍの範囲の離層剥離力を必要とするように十分強力である、請求項１４〜２５のいずれか１項に記載のグループ。
【請求項２７】
前記薄フィルムラベルの各々の前記印層が、全印の一部分を含む、請求項２６に記載のグループ。
【請求項２８】
複数の前記薄フィルムラベルが合わせられた場合、それらが、全印を形成する、請求項２７に記載のグループ。
【請求項２９】
前記キャリアフィルムの前記第２の側が、第２の剥離層を含み、前記第２の剥離層が、前記オーバープリント層と接触しており、前記第１の剥離層が、前記第２の剥離層が前記オーバープリント層から分離するよりも容易に、前記接着剤層から分離する、請求項２２に記載のグループ。
【請求項３０】
オーバープリント層、印層および接着剤層を含む薄フィルムラベルであって、前記印層が、前記オーバープリント層と前記接着剤層との間に位置し、前記オーバープリント層が、ポリ（アクリレート）ポリマー、ポリ（アルカクリレート）ポリマーおよびポリ（エトキシル化アクリレート）ポリマー、またはそれらのコポリマーもしくは組合せからなる群から選択されるポリマーを含み、
前記オーバープリント層が、キャリアフィルムの片側と接触しており、
前記オーバープリント層と前記キャリアフィルムとの間の接着が、前記キャリアフィルムから前記オーバープリント層を分離するための０ｇ／ｍｍよりも大きく最大５ｇ／ｍｍの離層剥離力を必要とするように十分強力であり、各ラベルが、グループの他のラベルと不連続である、薄フィルムラベル。
【請求項３１】
前記オーバープリント層が、イソプロパノール、メチルエチルケトン、またはその両方に対して耐薬品性である、請求項３０に記載のラベル。
【請求項３２】
前記オーバープリント層が、ＵＶ硬化性前駆体材料から形成され、前記ＵＶ硬化性前駆体材料が、多官能性前駆体材料である、請求項３０または請求項３１に記載のラベル。
【請求項３３】
前記ＵＶ硬化性前駆体材料が、２つもしくはそれよりも多いアクリレート官能性基、２つもしくはそれよりも多いアルカクリレート官能性基、またはそれらの組合せを含む化合物である、請求項３２に記載のラベル。
【請求項３４】
前記ＵＶ硬化性前駆体材料が、トリメチロールプロパントリアクリレート；ネオペンチルグリコールプロポキシレート（２）ジアクリレート；ジプロピレングリコールジアクリレート；トリグリセロールジアクリレート；ヘキサンジオールジアクリレート、エトキシル化（３）ビスフェノールＡジアクリレート；トリメトキシロールプロパンエトキシトリアクリレート；エトキシル化（２０）トリメチロールプロパントリアクリレート；エトキシル化（１５）トリメチロールプロパントリアクリレート；またはそれらの組合せである、請求項３３に記載のラベル。
【請求項３５】
前記オーバープリント層が、ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；またはそれらのコポリマーもしくは組合せからなる群から選択されるポリマーを含む、請求項３０に記載のラベル。
【請求項３６】
前記オーバープリント層の耐薬品性が、こすれ面にチーズクロスを備えた摩擦試験機を使用して分析され、前記オーバープリント層が、メチルエチルケトンまたはイソプロピルアルコールで飽和されており、前記オーバープリント層が、機械により往復で５０回こすられる、請求項３１に記載のラベル。
【請求項３７】
前記ラベルが、０．００２５４ｍｍ〜０．０３８１ｍｍの範囲の厚さを有し、好ましくは前記ラベルの前記厚さが、０．０１０２〜０．０１５２ｍｍの範囲である、請求項３０〜３６のいずれか１項に記載のラベル。
【請求項３８】
前記オーバープリント層が、ヘーズメーターを使用して決定して、０％〜２０％の範囲、好ましくは、０％〜１０％の範囲のヘーズ測定値、および５０％またはそれよりも大きい破断伸びを有する、請求項３０〜３６のいずれか１項に記載のラベル。
【請求項３９】
請求項１に記載のラベルシステムを作製する方法であって、
（ａ）オーバープリント層を形成するために、キャリアフィルム上にＵＶ硬化性前駆体組成物を印刷またはコーティングするステップ、
（ｂ）前記コーティングを硬化させ、前記オーバープリント層を形成するために、前記コーティングを紫外（ＵＶ）照射に曝露するステップ、
（ｃ）前記印層を形成するために、インク配合物を、１回または複数回、前記オーバープリント層に印刷するステップ、
（ｄ）前記接着剤層を形成するように、前記印層の上面および前記オーバープリント層の任意の露出部分に接着剤層を形成するために、前駆体配合物をコーティングまたは印刷するステップ
を含む、方法。
【請求項４０】
前記ＵＶ硬化性前駆体組成物が、光開始剤およびＵＶ硬化性前駆体材料を含む、請求項３９に記載の方法。
【請求項４１】
前記ＵＶ硬化性前駆体材料が、単官能性もしくは多官能性モノマーもしくはオリゴマー、またはそれらの組合せを含む、請求項４０に記載の方法。
【請求項４２】
前記ＵＶ硬化性前駆体材料が、単一のアクリレートまたはアルカクリレート官能性基を含む、請求項４０に記載の方法。
【請求項４３】
前記ＵＶ硬化性前駆体材料が、多官能性前駆体材料である、請求項４０に記載の方法。
【請求項４４】
前記ＵＶ硬化性前駆体材料が、２つもしくはそれよりも多いアクリレート官能性基、２つもしくはそれよりも多いアルカクリレート官能性基、またはそれらの組合せを含む化合物である、請求項４３に記載の方法。
【請求項４５】
前記ＵＶ硬化性前駆体材料が、トリメチロールプロパントリアクリレート；ネオペンチルグリコールプロポキシレート（２）ジアクリレート；ジプロピレングリコールジアクリレート；トリグリセロールジアクリレート；ヘキサンジオールジアクリレート；エトキシル化（３）ビスフェノールＡジアクリレート；トリメトキシロールプロパンエトキシトリアクリレート；エトキシル化（２０）トリメチロールプロパントリアクリレート；もしくはエトキシル化（１５）トリメチロールプロパントリアクリレート；またはそれらの組合せである、請求項４４に記載の方法。
【請求項４６】
前記光開始剤が、２種またはそれよりも多い光開始剤のブレンドである、請求項３９〜４５のいずれか１項に記載の方法。
【請求項４７】
前記光開始剤が、ジメチルヒドロキシアセトフェノン（ＤＭＨＡ）、２，４，６−トリメチルベンゾイルジフェニルホスホンオキシド（ＴＰＯ）、ヒドロキシルシクロヘキシルフェニルケトン（ＣＰＫ）、２，２−ジメトキシ−２−フェニルアセトフェノン（ＤＭＰＡ）、ベンゾフェノン、２，２−ジエチルオキシアセトフェノン、２，４−ジエチルチオキサントン、イソプロピルチオキサトン、２，４，６−トリメチルベンゾイルジフェニルホスフィンオキシドジメチルヒドロキシアセトフェノン、エチル（２，４，６−トリメチルベンゾイル）フェニルホスフィネート、２−フェニルベンゾフェノン、メチル−ｏ−ベンゾイル−ベンゾエートもしくはメチルベンゾイルホルメート、またはそれらの組合せである、請求項３９〜４５のいずれか１項に記載の方法。
【請求項４８】
前記ＵＶ硬化性前駆体組成物が、１０％（ｗｔ／ｗｔ）未満の溶媒を含む、請求項３９〜４５のいずれか１項に記載の方法。
【請求項４９】
ステップ（ｂ）において、前記コーティングが、好ましくは１回、１０ｍＪ／ｃｍ２〜１，０００ｍＪ／ｃｍ２、１００ｍＪ／ｃｍ２〜８００ｍＪ／ｃｍ２、最も好ましくは２００ｍＪ／ｃｍ２〜４５０ｍＪ／ｃｍ２の総曝露エネルギーでＵＶ照射に曝露される、請求項３９〜４８のいずれか１項に記載の方法。
【請求項５０】
ステップ（ｂ）の後、前記前駆体組成物中のモノマーまたはオリゴマーの少なくとも約８０％、８５％、９０％、９１％、９２％、９３％、９４％、９５％、９６％、９７％、９８％または９９％が重合される、請求項３９〜４９のいずれか１項に記載の方法。
【請求項５１】
前記システムを巻くステップをさらに含み、ロールが、前記キャリアフィルムに２つまたはそれよりも多いラベルを含む、請求項３９〜５０のいずれか１項に記載の方法。
【発明の詳細な説明】
【技術分野】
【０００１】
関連出願への相互参照
本出願は、２０１７年１１月１７日に出願された米国出願第６２／５８８，０２７号の利益およびこれに基づく優先権を主張し、その開示は、その全体が本明細書に組み込まれる。
【０００２】
発明の分野
本発明は、一般に、薄フィルムラベルおよびその作製方法を対象とする。
【背景技術】
【０００３】
発明の背景
典型的な容器装飾としては、感圧ラベルの使用が挙げられる。典型的な感圧ラベルとしては、印刷透明フィルム、感圧接着剤および剥離ライナーが挙げられる。ラベル（すなわち、フィルムおよび印）は、典型的には、感圧接着剤により容器に接着する。剥離ライナーは、容器へのラベリング後、廃棄される。
【０００４】
未印刷のラミネート構造は、典型的には、感圧接着剤を使用して剥離ライナーが未印刷の透明フィルムにラミネートされるラミネーションプロセスにより生成される。
【０００５】
透明フィルム感圧ラミネート構造は、ラベリング媒体によって生じる美観の妨げが最小限である容器装飾を提供するため、一般的である。これにより、印および容器の内容物をよりはっきりと強調することが可能になる。
【０００６】
ラベリングの材料消費および費用を低減するために、ライナーおよびラベルベースストックの両方に薄フィルムを使用するのが一般的である。例えば、典型的なライナーは、０．９６〜１．２ミル（０．０２４４〜０．０３０５ｍｍ）ほどの薄さであり、典型的なラベルは、厚さ１．２ミル〜３．５ミル（０．０３０５ｍｍ〜０．０８８９ｍｍ）である。ライナーおよびラベルベースは、典型的には押出プラスチックである。典型的には、印刷適性を強化し、感圧接着剤の接着も促進または可能にするために、ラベルベースにはさらなるコーティングまたは処理が存在する。典型的には、ライナーベース材料は、コーティング、シリコーン処理または処理されて、ラベル付与の間の感圧接着剤の適切な剥離が可能になる。しかしながら、薄フィルムは良好な取り扱い特性を有さないため、より薄いフィルムは、ラミネート、印刷および付与プロセスへの課題を提示する。さらに、薄フィルムを作製するために利用される押出プロセスはまた、フィルム厚が減少するほど、取り扱い特性および効率が低下する。
【０００７】
したがって、より容易に取り扱うことができる改善された薄フィルムラベルおよび薄フィルムラベリングシステムの必要性が存在する。
【０００８】
費用のかかるラミネーションプロセスに頼らない改善された薄フィルムラベルおよび薄フィルムラベリングシステムのさらなる必要性が存在する。
【０００９】
薄フィルムを作製するための改善された方法および薄フィルムラベリングシステムの必要性も存在する。
【発明の概要】
【課題を解決するための手段】
【００１０】
発明の要旨
薄フィルムラベル、システム、ならびにその作製および使用方法が記載される。薄フィルムシステムは、ラベルおよびキャリアフィルムを含み、ラベルは、オーバープリント層、印および接着剤層を含む。キャリアフィルムは、接着剤層および／またはフィルム剥離を促進するために、片側または両側がコーティングまたは処理され得る。接着剤層は、任意の好適な接着剤、例えば、感圧接着剤、流体活性化可能接着剤、加熱活性化接着剤または接触活性化接着剤であってもよい。
【００１１】
フィルムは、それらを取り扱うのが困難であるほど薄い。したがって、フィルムは、支持基材、典型的にはキャリアフィルムに前駆体材料を印刷またはコーティングすることによって形成される。
【００１２】
ラベルは、標準的な印刷技術を使用して、前駆体材料の１つまたは複数の層をキャリアフィルムに直接印刷またはコーティングすることによって形成される。好適な前駆体材料としては、エポキシ、溶媒キャストフィルム、ＵＶ硬化性前駆体組成物、ポリウレタン分散剤、例えば、アクリル−ウレタンハイブリッドポリマー分散剤およびポリエステル−ポリウレタン分散剤が挙げられるが、これらに限定されない。オーバープリント層が乾燥または硬化した後、印がオーバープリント層上に印刷され、次いで、接着剤が、印の上面にコーティングまたは印刷プレスによって付与される。接着剤は、ＵＶ硬化性材料から形成されてもよい。得られる接着剤は、典型的には感圧接着剤（ＰＳＡ）である。
【００１３】
ラベルはプリンターを使用して形成されるため、ラベルは、様々な使用に合わせて容易に変更することができる。
【００１４】
複数のラベルは、典型的には、圧延され得る単一シートまたはキャリアフィルムのウェブに形成される。次いで、各ラベルは取り外され、必要であれば接着剤側が活性化され、容器と接触して配置され得る。ラベルが容器上に配置された場合、キャリアフィルムはフィルムラベルから分離され、再使用および／またはリサイクルされ得る。
【図面の簡単な説明】
【００１５】
【図１】図１Ａおよび１Ｂは、容器上へのラベルの配置前のラベルシステムの断面模式図である。剥離層およびキャリアフィルムがラベルに貼り付けられている。図１Ａにおいて、剥離層は、キャリアフィルムの両側に接して存在する。図１Ｂにおいて、剥離層は、キャリアフィルムの片側のみに接して存在する。
【００１６】
【図２】図２Ａおよび２Ｂは、容器へのラベルの付与後のラベルの２つの断面模式図である。剥離層およびキャリアフィルムは、容器に貼り付けられたラベルから分離している。図２Ａは、ラベルが剥離層およびキャリアフィルムから外され、容器に貼り付けられた、図１Ａのラベルシステムを示す。図２Ｂは、ラベルが剥離層およびキャリアフィルムから外され、容器に貼り付けられた、図１Ｂのラベルシステムを示す。
【００１７】
【図３】図３は、概して連続したウェブを利用する例示的な製造プロセスの模式図を図示する。
【００１８】
【図４】図４Ａ〜４Ｄは、同じ全印を有するが、オーバープリントおよび接着剤層の区域が異なる４つの薄フィルムラベルシステムを示す。灰色の区域は、オーバープリントおよび接着剤層を表し、一方、黒色の領域は、印を表す。図４Ａは、オーバープリントおよび接着剤層が、長方形の形状である単一ラベルから形成された薄フィルムラベルシステムを示す。図４Ｂは、オーバープリントおよび接着剤層が、印が位置する場所にのみ存在するように成形された単一ラベルから形成された薄フィルムラベルシステムを示す。図４Ａおよび４Ｂにおいて、単一ラベルは全印を含む。図４Ｃおよび４Ｄは、それぞれ３つおよび７つの薄フィルムラベルのグループから形成された薄フィルムラベルシステムを示す。グループの各薄フィルムラベルは、オーバープリント層、接着剤層およびラベルシステムの全印の一部分を含む。
【００１９】
【図５】図５は、オーバープリント層の耐薬品性、離層特性および剥離力を試験するために使用したシステムの模式図を示す。
【００２０】
【図６】図６は、ＵＶ硬化ＰＳＡの剥離力を試験するために使用したシステムの模式図を示す。
【発明を実施するための形態】
【００２１】
発明の詳細な説明
Ｉ．定義
本明細書で使用される場合、用語「薄フィルムラベルシステム」とは、任意の剥離ライナーを含む薄フィルムラベルおよびそのキャリア材料を指す。システムの形態である場合、キャリア材料は、典型的には、「キャリアフィルム」と呼ばれる。
【００２２】
本明細書で使用される場合、用語「オーバープリント層」とは、ラベルが容器に付与された場合に印を被覆する、薄フィルムラベルの材料の層を指す。オーバープリント層は、一般に、ラベルが容器に付与された場合、薄フィルムラベルの最外側層である。
【００２３】
本明細書で使用される場合、用語「感圧接着剤」とは、室温におけるその乾燥状態で、多くの表面に軽く押し付けられた後、それらに接着する接触接着剤を指す。
【００２４】
本明細書で使用される場合、用語「ＵＶ硬化感圧コーティング」とは、高強度紫外（ＵＶ）光に曝露されると、高温安定性および耐溶剤性を有する接着結合を生じる感圧接着剤を指す。
【００２５】
本明細書で使用される場合、用語「加熱活性化／熱硬化性接着剤」とは、熱によって活性化される熱可塑性接着剤を指す。
【００２６】
本明細書で使用される場合、用語「接触活性化接着剤」とは、多くの表面に接着させるために手による軽い圧力を必要とする感圧接着剤を指す。
【００２７】
本明細書で使用される場合、用語「２液型熱硬化接着剤」とは、高強度および耐薬品性のために熱ならびに／または熱および圧力を使用して硬化される架橋高分子樹脂を形成する２成分システムを指す。
【００２８】
用語「スチレンアクリル」および「アクリルスチレン」とは、コポリマーに関する場合、本明細書において交換可能に使用されて、以下に示す一般構造：
【化１】
2021505425.tif 000002
（式中、ｘおよびｙは独立して、１〜１０００の整数であり、Ｒ’の各出現は独立して、水素、置換もしくは非置換アルキル、または置換もしくは非置換アリールであり、Ｒの各出現は独立して、水素、置換もしくは非置換アルキル、または置換もしくは非置換アリールである）を有するコポリマーを指す。コポリマーは、ランダム、ブロック、分枝状、またはこれらの組合せであってもよい。スチレンアクリルのコポリマーの例としては、ポリ（スチレン−ｃｏ−アルキルメタクリレート）、例えば、ポリ（スチレン−ｃｏ−メチルメタクリレート）、ポリ（スチレン−ｃｏ−アルキルアクリレート）、例えば、ポリ（スチレン−ｃｏ−メチルアクリレート）、ポリ（スチレン−ｃｏ−メタクリル酸）およびポリ（スチレン−ｃｏ−アクリル酸）が挙げられるが、これらに限定されない。
【００２９】
用語「破断伸び」とは、試料が破断したときの、変化した長さの初期長さに対する比を指す。破断伸びは、ＡＳＴＭ  Ｄ８８２規格の方法を使用して測定することができる。
【００３０】
ＩＩ．薄フィルムラベルシステム
本明細書に記載のラベルは、およそ０．１ミル〜１．５ミル（０．００２５４〜０．０３８１ｍｍ）の厚さを有する薄フィルムラベルであり、好ましくは、ラベルの厚さは、０．４〜０．６ミル（０．０１０５〜０．０１５２ｍｍ）の範囲である。薄フィルムラベルは、典型的には、ラベルがキャリア材料に貼り付けられたロールの形態で提供される。典型的には、キャリア材料は、第１の剥離層および第２の剥離層により両側がコーティングされており、これにより、所望の場合、ラベルをキャリアフィルムから剥がすことが可能になる。
【００３１】
キャリアフィルムを含む例示的な薄フィルムラベルシステムが、図１Ａおよび１Ｂに図示されている。図１Ａに示される通り、ラベルシステム１００は、接着剤コーティング層１１０、印層１２０、オーバープリント層１３０、第１の剥離層１６０、キャリアフィルム１５０および第２の剥離層１４０を含む。ラベルシステムは、容器３００に付与され得、第１の剥離層１６０、キャリアフィルム１５０および第２の剥離層１４０は取り外され得る。一部の実施形態では、第２の剥離層１４０は存在しない。例えば、図１Ｂに示される通り、ラベルシステム１００’は、接着剤コーティング層１１０、印層１２０、オーバープリント層１３０、剥離層１６０およびキャリアフィルム１５０を含む。ラベルシステムは、容器３００に付与され得、次いで、ラベルから剥離層１６０およびキャリアフィルム１５０が取り外され得る。
【００３２】
図２Ａおよび２Ｂに示される通り、容器３００に各々貼り付けられたラベル２００および２００’は、接着剤コーティング層１１０、印層１２０およびオーバープリント層１３０を含み、容器の外側表面は、接着剤コーティング層１１０と直接接触しており、オーバープリント層１３０が露出している。図２Ａにおいて、ラベル２００は、第２の剥離層１４０から外され、容器３００に貼り付けられている。図２Ｂにおいて、ラベル２００’は、キャリアフィルム１５０から外され、容器３００に貼り付けられている。
【００３３】
１．薄フィルムラベル
ａ．オーバープリント層
図２Ａおよび２Ｂを参照すると、ラベルが容器３００に貼り付けられた場合、オーバープリント層１３０は、一般に、薄フィルムラベル２００または２００’の最外側層である。
【００３４】
ｉ．オーバープリント層を形成するためのコーティング材料
オーバープリント層を形成するために好適なコーティング材料としては、１つまたは複数の印刷またはコーティングステーションで付与される、無溶媒ＵＶ硬化システム（本明細書において、ＵＶ硬化性前駆体組成物とも呼ばれる）、水ベースまたは溶媒ベースのシステム、例えば、溶液ポリマーまたはコポリマー、１液型ポリウレタンシステム、２液型ポリウレタンシステム（複数の印刷またはコーティングステーションで付与される）、ホットメルトポリマーまたはコポリマーおよび硬化され得るエポキシシステムが挙げられるが、これらに限定されない。
【００３５】
前述のものを合わせるハイブリッドシステムも好適である。さらに好適な材料としては、アニオン性ポリエステルポリウレタン分散剤としてＢａｙｅｒ  ＡＧから市販されているＢａｙｈｙｄｒｏｌ（登録商標）ＵＨ  ２４０、アクリル−ウレタンハイブリッドポリマー分散剤としてＡｉｒ  Ｐｒｏｄｕｃｔｓ  ａｎｄ  Ｃｈｅｍｉｃａｌｓ，Ｉｎｃ．から市販されているＨｙｂｒｉｄｕｒ  ５７０（登録商標）、ポリウレタン分散剤（ＰＵＤ）、非イオン性、カチオン性またはアニオン性エマルジョンとして利用可能なポリエチレン（ＰＥ）エマルジョン、アクリルおよび／またはアクリルハイブリッドエマルジョンシステム、ならびに硝酸セルロース、二酢酸セルロース、三酢酸セルロース、ポリカーボネート、ポリエーテルスルホン、ポリエーテルイミド、ポリフッ化ビニリデン、ポリ塩化ビニル（ＰＶＣ）、ポリイミド、ポリビニルアルコール（ＰＶＡ）、メチルセルロース、デンプン誘導体、ゼラチン、ポリ（乳酸−ｃｏ−グリコール酸）を含むがこれらに限定されない溶媒キャストフィルムポリマー、コポリマー、ポリマーの混合物、ならびにそれらの組合せが挙げられる。好ましい実施形態では、オーバープリント層を形成するためのコーティング材料は、Ｈｙｂｒｉｄｕｒ  ５７０（登録商標）またはＨｙｂｒｉｄｕｒ  ５８０（登録商標）である。
【００３６】
１．ＵＶ硬化性前駆体組成物
ＵＶ硬化性前駆体組成物は、典型的には、少なくとも１種のＵＶ硬化性前駆体材料および少なくとも１種の光開始剤を含む。好適なＵＶ硬化性前駆体材料は、好ましくは１回、１０ｍＪ／ｃｍ２〜１，０００ｍＪ／ｃｍ２、１００ｍＪ／ｃｍ２〜８００ｍＪ／ｃｍ２、最も好ましくは２００ｍＪ／ｃｍ２〜４５０ｍＪ／ｃｍ２の総曝露エネルギーでＵＶ照射に曝露された場合、硬化することが可能である。ＵＶ照射に曝露されると、ＵＶ硬化性前駆体組成物は、ＵＶ硬化性前駆体材料のうちの少なくとも１つが関与する化学反応を介して、硬化プロセスを受けて、オーバープリント層が形成される。好ましくは、硬化プロセスは、ＵＶ硬化性前駆体材料を完全に硬化または実質的に硬化させる。実質的な硬化とは、少なくとも約８０％、８５％、９０％、９１％、９２％、９３％、９４％、９５％、９６％、９７％、９８％または９９％の、モノマーまたはオリゴマーのポリマーへの変換パーセンテージを指す。好ましくは、硬化プロセスには、ＵＶ硬化性前駆体材料の官能基間の化学反応が関与する。例示的な官能基は、ビニル基である。一部の形態では、具体的には、官能基は、アクリレート（例えば、アクリレート）、アルカクリレート（例えば、メタクリレート）、またはそれらの組合せである。ＵＶ硬化性前駆体材料は、１種もしくは複数種のモノマー、１種もしくは複数種のオリゴマー、またはそれらの組合せを含み得る。
【００３７】
ａ．前駆体材料
一部の形態では、ＵＶ硬化性前駆体材料は、硬化プロセスに関与する単一の官能基、すなわち、単官能性前駆体材料を含む。例示的な単官能性ＵＶ硬化性前駆体材料としては、単一のアクリレートまたはアルカクリレート官能性基を有する化合物、例えば、イソデシルアクリレート、２−（２−エトキシエトキシ）エチルアクリレート、ドデシルアクリレート、テトラヒドロフルフリルアクリレート、イソボルニルアクリレート、トリメチルシクロヘキシルアクリレートまたはポリエチレングリコールアクリレートが挙げられる。必要に応じて、ＵＶ硬化性前駆体組成物は、２種以上の前駆体を含み、各前駆体は、単官能性前駆体材料であり、必要に応じて、各前駆体の官能基は同じであるか、または異なる。
【００３８】
一部の形態では、ＵＶ硬化性前駆体材料は、硬化プロセスに関与する２つまたはそれよりも多い官能基、すなわち、多官能性前駆体材料を含む。一部の形態では、ＵＶ硬化性前駆体材料は、２官能性、３官能性、４官能性、５官能性または６官能性である。一部の形態では、多分散ＵＶ硬化性前駆体材料、例えば、オリゴマーが使用される場合、官能基の数は、平均で、２つの整数値間、例えば、２官能性と３官能性の間などであり得る。例示的な多官能性ＵＶ硬化性前駆体材料としては、２つまたはそれよりも多いアクリレート官能性基、２つまたはそれよりも多いアルカクリレート官能性基、およびそれらの組合せを有する化合物が挙げられるが、これらに限定されない。
【００３９】
好適な多官能性ＵＶ硬化性前駆体材料としては、ポリエチレングリコールジメタクリレート（例えば、ポリエチレングリコール（１０００）ジメタクリレート（ｄｉｍｅｔｈｙａｃｒｙｌａｔｅ））、トリメチロールプロパントリアクリレート、ネオペンチルグリコールプロポキシレート（２）ジアクリレート、ジプロピレングリコールジアクリレート、トリグリセロールジアクリレート、ヘキサンジオールジアクリレート、エトキシル化（３）ビスフェノールＡジアクリレート、トリメトキシロールプロパンエトキシトリアクリレート、エトキシル化（２０）トリメチロールプロパントリアクリレート、エトキシル化（１５）トリメチロールプロパントリアクリレート、またはそれらの組合せが挙げられるが、これらに限定されない。
【００４０】
好ましくは、ＵＶ硬化性前駆体材料は、きれいに離層し、耐薬品性試験に合格するオーバープリント層を形成する。しかしながら、以下の例で示される通り、試験された前駆体材料の一部は、キャリアフィルムから離層しない、もしくは耐薬品性試験に不合格である、またはその両方である（表２〜５）。あるいは、ＵＶ硬化性前駆体材料の一部は、キャリアフィルムからきれいに離層し、耐薬品性試験に合格するオーバープリント層を形成する（表５）。したがって、一部の形態では、ＵＶ硬化性前駆体材料は、ジプロピレングリコールジアクリレート、トリグリセロールジアクリレート、ヘキサンジオールジアクリレートもしくはエトキシル化（３）ビスフェノールＡジアクリレート、またはそれらの組合せであり得る。
【００４１】
しかしながら、ＵＶ硬化性前駆体材料により、上記の試験のいずれかまたは両方に合格するオーバープリント層を形成することができないことは、これらの前駆体材料がＵＶ硬化性前駆体組成物中に含まれることを排除しない。例えば、耐薬品性試験に不合格であったオーバープリント層を形成したＵＶ硬化性前駆体材料は、オーバープリント層の化学物質への感度を上昇させるためにＵＶ硬化性前駆体組成物に含むことができる。この上昇した感度は、リサイクル操作の間などの容易な取外しが必要である場合に役立ち得る。これらの形態では、ＵＶ硬化性前駆体組成物は、きれいに離層し、一方、好ましくは両方の耐薬品性試験に合格するオーバープリント層を形成する少なくとも１種の材料を含むことを理解されたい。必要に応じて、ＵＶ硬化性前駆体組成物は、表２〜５に列挙される、きれいに離層し、一方、好ましくは両方の耐薬品性試験に合格するオーバープリント層を形成する少なくとも１種の材料を含む。
【００４２】
一部の形態では、ＵＶ硬化性前駆体組成物は、単官能性および多官能性ＵＶ硬化性前駆体材料の組合せを含む。
【００４３】
ＵＶ硬化性前駆体材料（単数または複数）は、ＵＶ硬化性前駆体組成物の約６５％ｗｔ／ｗｔ〜約９７％ｗｔ／ｗｔの間、約７０％ｗｔ／ｗｔ〜約９５％ｗｔ／ｗｔの間、約７５％ｗｔ／ｗｔ〜約９５％ｗｔ／ｗｔの間、約８０％ｗｔ／ｗｔ〜約９５％ｗｔ／ｗｔの間、または約８５％ｗｔ／ｗｔ〜約９５％ｗｔ／ｗｔの間を占め得る。一部の形態では、ＵＶ硬化性前駆体材料（単数または複数）は、ＵＶ硬化性前駆体材料の約９０％ｗｔ／ｗｔ〜約９７％ｗｔ／ｗｔ、好ましくは約９０％ｗｔ／ｗｔ〜約９５％ｗｔ／ｗｔ、必要に応じて約９１％ｗｔ／ｗｔを占める。
【００４４】
ｂ．光開始剤
様々な量の光開始剤を、ＵＶ硬化性前駆体組成物に添加して、前駆体材料のモノマーおよび／またはオリゴマー間で付加反応を開始することができる。例示的な付加反応は、フリーラジカルにより開始された、ビニル基の重合である。一部の形態では、光開始剤は、他の光開始剤のブレンドとして添加することができる。例示的な光開始剤としては、ジメチルヒドロキシアセトフェノン（ＤＭＨＡ）、２，４，６−トリメチルベンゾイルジフェニルホスホンオキシド（ＴＰＯ）、ヒドロキシルシクロヘキシルフェニルケトン（ＣＰＫ）、２，２−ジメトキシ−２−フェニルアセトフェノン（ＤＭＰＡ）、ベンゾフェノン、２，２−ジエチルオキシアセトフェノン（ｄｉｅｔｈｙｌｏｘｙａｃｔｅｔｏｐｈｅｎｏｎｅ）、２，４−ジエチルチオキサントン（２，４−ｄｉｅｔｈｙｌｔｈｉｏｚａｎｔｈｏｎｅ）、イソプロピルチオキサントン、２，４，６−トリメチルベンゾイルジフェニルホスフィンオキシドジメチルヒドロキシアセトフェノン、エチル（２，４，６−トリメチルベンゾイル）フェニルホスフィネート、２−フェニルベンゾフェノン、メチル−ｏ−ベンゾイル−ベンゾエートおよびメチルベンゾイルホルメート、またはそれらの組合せが挙げられるが、これらに限定されない。
【００４５】
一部の形態では、光開始剤は、ＤＭＨＡ、ＴＰＯおよびＣＰＫのトリプルブレンドであり得る。一部の形態では、トリプルブレンドは、約３５％ｗｔ／ｗｔ〜約４５％ｗｔ／ｗｔの間のＤＭＨＡ、約２５％ｗｔ／ｗｔ〜約３５％ｗｔ／ｗｔの間のＴＰＯおよび約２５％ｗｔ／ｗｔ〜約３５％ｗｔ／ｗｔの間のＣＰＫを含む。一部の形態では、光開始剤ブレンドは、４０％ｗｔ／ｗｔのＤＭＨＡ、３０％ｗｔ／ｗｔのＴＰＯおよび３０％ｗｔ／ｗｔのＣＰＫを含む。
【００４６】
光開始剤は、約０．０１％ｗｔ／ｗｔ〜約２０％ｗｔ／ｗｔの間、約１％ｗｔ／ｗｔ〜約２０％ｗｔ／ｗｔの間、約５％ｗｔ／ｗｔ〜約１５％ｗｔ／ｗｔの間、または約５％ｗｔ／ｗｔ〜約１０％ｗｔ／ｗｔの間を占める。一部の形態では、光開始剤は、ＵＶ硬化性前駆体材料の約９％ｗｔ／ｗｔを占める。
【００４７】
ｃ．無溶媒
好ましくは、ＵＶ硬化性前駆体組成物は無溶媒である、すなわち、溶媒を含まないまたは実質的に含まない。実質的に溶媒を含まない組成物は、核磁気共鳴分光法などの分析方法によって測定して、サンプルの総重量の最大１０％ｗｔ／ｗｔである、ある量の溶媒を有する。例えば、無溶媒ＵＶ硬化性組成物は、５％ｗｔ／ｗｔ未満、４％ｗ／ｗｔ未満、３％ｗｔ／ｗｔ未満、２％ｗｔ／ｗｔ未満、１％ｗｔ／ｗｔ未満、０．５％ｗｔ／ｗｔ未満、０．１％ｗｔ／ｗｔ未満、または０％ｗｔ／ｗｔの量で存在する溶媒を有し得る。
【００４８】
ｉｉ．前駆体材料を含むコーティングの特性
コーティングは、エマルジョン、溶液、液体または無溶媒組成物の形態であり得るモノマー、オリゴマーもしくはポリマー、またはそれらの組合せを含む。コーティング溶液、液体またはエマルジョンは、水性または溶媒ベースであり得る。コーティングは、２種もしくはそれよりも多い前駆体組成物から、または単一の前駆体組成物から形成することができる。ＵＶ硬化性前駆体組成物の各々は、キャリアフィルム（またはキャリアフィルムの片側に貼り付けられた剥離層）上に噴霧または印刷され、硬化されてコーティングが形成され得る。
【００４９】
オーバープリント層を形成するためのコーティングの好ましい粘度範囲は、２５℃で０〜５，０００ｃｐｓであり、２５℃で５００〜２，０００ｃｐｓが最も好ましい。好ましい固体パーセント含有量は、９０％ｗｔ／ｗｔ〜１００％ｗｔ／ｗｔ、９５％ｗｔ／ｗｔ〜１００％ｗｔ／ｗｔ、好ましくは９７％ｗｔ／ｗｔ〜１００％ｗｔ／ｗｔである。
【００５０】
ｉｉｉ．オーバープリント層を形成する乾燥／硬化フィルムの特性
図１を参照すると、乾燥／硬化フィルムは、インク／染料／顔料配合物を受けることが可能であり、良好な触感覚および可撓性を保有する連続した、薄いオーバープリント層１３０を形成する。オーバープリント層１３０は、印よりも大きくても、印と同じ大きさであっても、または印の一部として配合されてもよい。
【００５１】
これは、印刷プレスのコーティングユニットまたはプリントステーションを使用して材料をキャリアフィルム上にコーティング、印刷またはキャストすることによって達成することができる。オーバープリント層はまた、耐久性を増加させるための印の保護バリアとして作用し得る。オーバープリント層はまた、湿気、摩擦または擦過、化学物質による腐食、および汚れへの抵抗性をもたらす。
【００５２】
オーバープリント層１３０は、典型的には、ＡＳＴＭ−Ｄ１００３によって測定して低いパーセントのヘーズおよび優れた破断伸びを有する。好ましくは、オーバープリント層は、ＢＹＫ−Ｇａｒｄｎｅｒから入手可能な「ｈａｚｅ−ｇｌｏｓｓ」機器などのヘーズメーターを使用して決定して、０％〜２０％の範囲、最も好ましくは０％〜１０％の範囲のヘーズ測定値を有する。
【００５３】
優れた破断伸びは、ＡＳＴＭ  Ｄ８８２規格の方法によって測定して、約５０％もしくはそれよりも大きい、約７５％もしくはそれよりも大きい、約１００％もしくはそれよりも大きい、約１２５％もしくはそれよりも大きい、約１５０％もしくはそれよりも大きい、約１７５％もしくはそれよりも大きい、または約２００％もしくはそれよりも大きい場合がある。好ましくは、オーバープリント層は、２００％またはそれよりも大きい破断伸びを有する。
【００５４】
オーバープリントコーティングは、好ましくは、剥離キャリア基材への良好なウェットアウトを有し、剥離ライナーの表面への中程度の接着を有する。良好なウェットアウトのために、オーバープリントコーティングの表面エネルギーは、コーティングされる表面の表面エネルギーに近密に一致する。例えば、４２ダイン／ｃｍの表面エネルギーを有するコーティングポリエステルフィルムの場合、オーバープリントコーティングの好ましい表面エネルギー範囲は、４０〜４５ダイン／ｃｍである。表面エネルギーは、角度計およびテンションメーター（例えば、Ｒａｍｅ−Ｈａｒｔから入手可能）を用いた接触角測定を介して実験により測定することができる。良好なウェットアウトは、視覚的に決定することもできる。良好なウェットアウトを有するコーティングにより、穴、筋および他の視覚的な乱れのない均質なフィルムが形成される。不十分なウェットアウトは、不均質なフィルムが形成され、砂利肌、穴、模様、筋、ビード形成または他の視覚的に乱れをもたらす効果を示すことにより特徴付けられる。
【００５５】
剥離層またはキャリアフィルムへのオーバープリント層の中程度の接着は、２層を分離するのに必要とされる力によって測定することができる。離層剥離力と呼ばれる「分離」力は、ＡＳＴＭ方法Ｄ−３３３０によって測定することができる。オーバープリント層とキャリアフィルム（またはキャリアフィルムの剥離層）との間の中程度の接着を達成するのに好適な力は、０ｇ／インチ（０ｇ／ｍｍ）よりも大きい、例えば、０．０１ｇ／ｍｍもしくはそれよりも大きい、または０．１ｇ／ｍｍもしくはそれよりも大きく、必要に応じて、離層剥離力は、０．０２ｇ／ｍｍもしくはそれよりも大きい、０．０３ｇ／ｍｍもしくはそれよりも大きい、０．０４ｇ／ｍｍもしくはそれよりも大きい、０．０５ｇ／ｍｍもしくはそれよりも大きい、０．０６ｇ／ｍｍもしくはそれよりも大きい、０．０７ｇ／ｍｍもしくはそれよりも大きい、０．０８ｇ／ｍｍもしくはそれよりも大きい、または０．０９ｇ／ｍｍもしくはそれよりも大きい。しかしながら、一般に、オーバープリント層とキャリアフィルム（またはキャリアフィルムの剥離層）との間の離層剥離力は、１２７ｇ／インチ（５ｇ／ｍｍ）または７６．２ｇ／インチ（３ｇ／ｍｍ）を超えない。オーバープリント層とキャリアフィルム（またはキャリアフィルムの剥離層）との間の中程度の接着を達成するために好適な離層剥離力範囲は、０．０１ｇ／ｍｍ〜５ｇ／ｍｍ、必要に応じて０．０１ｇ／ｍｍ〜３ｇ／ｍｍであり、一部のラベルでは、オーバープリント層とキャリアフィルム（またはキャリアフィルムの剥離層）との間の中程度の接着を達成するために好適な離層剥離力範囲は、０．１ｇ／ｍｍ〜５ｇ／ｍｍ、必要に応じて０．１ｇ／ｍｍ〜３ｇ／ｍｍである。
【００５６】
接着剤層と容器の表面との間の接着力は、オーバープリント層とキャリアとの間の接着力よりも大きくなくてはならないが、しかしながら、オーバープリント層とキャリアフィルムとの間の接着力は、接着剤層とキャリアフィルムの裏側（または第２の剥離層）との間の接着力よりも大きくなくてはならない。これにより、付与プロセスの間に、薄ラベルの早すぎるブロッキングまたは離層を引き起こすことはなく、依然として薄ラベルがキャリアから容器に転写されることが可能なままで、システムを自動巻き取りすることが可能になる。
【００５７】
オーバープリント層は、剥離層またはキャリアフィルムから（すなわち、オーバープリント層とキャリアフィルムとの境界面に剥離層の非存在下で）きれいに剥がれる。「きれいに剥がれる」とは、一般に、オーバープリント層が均一かつ剥離層またはキャリアフィルムからの欠損なしに離層し、目視検査によって評価して、残屑およびビルドアップ（ｂｕｉｌｄｕｐ）がないことを意味する。
【００５８】
例えば１０ｇまたはそれよりも多い、より高い負荷平均力値と組み合わせた５ｇ／ｍｍまたはそれ未満の離層剥離力値により、一般に、キャリアフィルムから容器または基材へのオーバープリントラベルシステムの転写の間の耐久性の高いフィルム品質を有するオーバープリント層がもたらされる。
【００５９】
必要に応じて、オーバープリント層は、一般的な清浄剤、例えば、イソプロパノール、メチルエチルケトン、水、エタノール、プロパノール、アセトン、グリコールエーテル、植物油、ナフサベースのプレス洗浄溶液、石油ベースのプレス洗浄溶液、ラッカーシンナーおよびテルペンチンに耐薬品性である。非限定例として、耐薬品性は、こすれ面にチーズクロスを備えたＣｒｏｃｋ  Ｍｅｔｅｒ  Ｒｕｂ試験機を使用し、メチルエチルケトンまたはイソプロピルアルコールのいずれかで飽和させたオーバープリント層フィルムサンプルを機械により往復で５０回こすることで、実証することができる。５０回こする前または５０回こすった時点でのオーバープリント層フィルムの分離または損傷は、オーバープリント層が、耐薬品性ではないことを示しており、一方、往復で５０回こすった後に損傷を示さないサンプルは、耐薬品性を有するオーバープリント層を有すると考えられる。
【００６０】
さらに、剥離層またはキャリアフィルムは、目視検査によって評価して、滑らかであり、乱れがない。
【００６１】
ｉｖ．オーバープリント層の材料
オーバープリント層は、典型的には、１種または複数のポリマーを含む。一部の形態では、ポリマーは、ホモポリマーまたはコポリマーである。コポリマーは、ブロックコポリマー、交互コポリマー、グラフトコポリマーまたはランダムコポリマーであってもよい。さらに、ホモポリマーまたはコポリマーは、直鎖状ポリマー、分枝状ポリマー、架橋ポリマー、またはそれらの組合せであってもよい。例えば、コポリマーは、１つまたは複数の直鎖状セグメントおよび１つまたは複数の架橋セグメントを含みていてもよい。
【００６２】
キャリアフィルム（またはキャリアフィルムの片側にある剥離層）の片側上にコーティングされたＵＶ硬化性前駆体組成物の硬化後、得られるコーティングは、オーバープリント層である。オーバープリント層中のポリマーは、上記の単官能性および／または多官能性前駆体材料から形成することができる。したがって、オーバープリント層を形成する好適なポリマーとしては、ポリ（アクリレート）ポリマー、ポリ（アルカクリレート）ポリマー、ポリ（ウレタン）ポリマー、ポリ（ウレタンアクリレート）ポリマー、ポリ（エトキシル化アクリレート）ポリマーおよび飽和または不飽和ポリ（ウレタンアクリレート）ポリマー、ならびにそれらのコポリマーおよび組合せが挙げられる。
【００６３】
オーバープリント層中に存在し得る例示的なポリマーとしては、ポリ（イソデシルアクリレート）；ポリ（２−（２−エトキシエトキシ）エチルアクリレート；ポリ（ドデシルアクリレート）；ポリ（テトラヒドロフルフリルアクリレート）；ポリ（イソボルニルアクリレート）；ポリ（トリメチルシクロヘキシルアクリレート）；ポリ（ポリエチレングリコールアクリレート）；ポリ（ポリエチレングリコールジメタクリレート）、例えば、ポリ（ポリエチレングリコール（１０００）ジメチルアクリレート）；ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；ならびにそれらのコポリマーおよび組合せが挙げられる。好ましくは、オーバープリント層は、ポリ（ジプロピレングリコールジアクリレート）、ポリ（トリグリセロールジアクリレート）、ポリ（ヘキサンジオールジアクリレート）、ポリ（エトキシル化（３）ビスフェノールＡジアクリレート）もしくはポリ（トリメトキシロールプロパンエトキシトリアクリレート）、またはそれらのコポリマーもしくは組合せを含む。
【００６４】
ｖ．オーバープリント層への必要に応じたコーティング
必要に応じて、さらなるコーティングが、オーバープリント層の上面に配置される。オーバープリント層１３０をコーティングするための好適な材料としては、Ｐａｌａｍｏｌｌ（登録商標）６５２で可塑化され、テトラヒドロフラン（ＴＨＦ）からキャストされた低分子量ＰＶＣ、水ベースのポリウレタンシステム（必要に応じて、ＰＶＡまたは他の水ベースのシステムで希釈して、フィルムからより良好に剥がせるようにする）、Ｈｙｂｒｉｄｕｒ（登録商標）シリーズ８７８（Ｎ−メチル−２−ピロリドン（ＮＭＰ）を含まない脂肪族ウレタン−アクリルハイブリッドポリマー分散剤）、５７０（アクリル−ウレタンハイブリッドポリマー分散剤）、８７０（ＮＭＰを含まない、アニオン性安定化アクリルウレタンハイブリッドポリマー分散剤）、５８０（アクリル−ウレタンハイブリッドポリマー分散剤）、Ｓａｎｃｕｒｅ（登録商標）２００４１（脂肪族ポリウレタン分散剤）、Ｉｍｐｒａｎｉｌ（登録商標）ＤＬ  １５３７（アニオン性脂肪族ポリエステル−ポリウレタン分散剤）、Ｃａｒｂｏｓｅｔ（登録商標）５１４Ｈ（アンモニア水中アクリルコロイド状分散剤ポリマー）、Ｎｅｏｃｒｙｌ（登録商標）Ａ−１１２０（溶媒を含まない、高固体、変性アクリルスチレンコポリマー分散剤）、ＢＡＳＦ製Ｊｏｎｃｒｙｌ（登録商標）５４４（自己架橋アクリルエマルジョン）、Ｄｕｒ−Ｏ−Ｓｅｔ（登録商標）Ｅ−３５１（ビニルアセテートエチレンコポリマーエマルジョン）の材料、およびそれらの組合せが挙げられるが、これらに限定されない。
【００６５】
ｂ．印層
印層１２０は、オーバープリント層１３０に付与されるインク／染料／顔料配合物から形成される。インク／染料／顔料配合物は、キャリア溶媒および溶媒に溶解した材料を含む。インク／染料／顔料配合物は、オーバープリント層１３０上に付与され、乾燥されても、オーバープリント層１３０に拡げられてもよい。インク／染料／顔料配合物は、オーバープリント層１３０が乾燥／硬化した後、またはオーバープリント層１３０が乾燥／硬化されている間に添加することができる。
【００６６】
印層は、オフセットシートおよびウェブベースの印刷の分野で一般的ないくつかの技術を用いて形成することができる。この技術としては、フレキソ印刷、オフセット印刷、デジタル印刷、レーザー印刷、インクジェット印刷、ヒートセット印刷、グラビア印刷およびスクリーン印刷が挙げられるが、これらに限定されない。各技術は、このシステムと適合性であり、ラベル印刷の分野に典型的である複数の異なるインク／染料／顔料の選択肢を提供する。
【００６７】
ｉ．材料
キャリア溶媒に溶解され得る好適な材料としては、樹脂、界面活性剤および着色剤が挙げられるが、これらに限定されない。
【００６８】
ａ．溶媒
一般に、溶媒は、樹脂および他の材料をインク／染料／顔料配合物に溶解および／または分散し得る任意の材料であり得る。インク／染料／顔料配合物の標的となる基材の選択に依存して、溶媒（例えば、有機溶媒）は、溶媒の蒸発速度に基づいて選択することができる。ある特定の非水性インクは、Ｈｅｒｍａｎｓｋｙの米国特許出願公開第２００５／００３９６３４号、Ｒｏｂｅｒｔｓｏｎらの同第２００９／０２４６３７７号およびＲｏｂｅｒｔｓｏｎらの同第２０１０／００９８８６０号、ならびにＢａｒｒｅｔｏらのＰＣＴ公開出願ＷＯ２０１０／０４２１０４号およびＢａｒｒｅｔｏの同第ＷＯ２０１０／０４２１０５号に開示されており、これらの全内容は、参照により本明細書に組み込まれる。
【００６９】
溶媒の蒸発速度は、典型的には、ＡＳＴＭ方法Ｄ３３５９によって決定することができ、通常、酢酸ｎ−ブチルに対する相対蒸発速度（ＲＥＲ）として報告され得る。このＲＥＲに基づいて、溶媒は、想起される用途に応じた方式でグループ分けされ得る。溶媒は、それらのＲＥＲに従って速乾、中間および遅乾溶媒として分類される：１．０を超えるＲＥＲを有する溶媒は、速乾溶媒としてグループ分けされ得、約１．０〜約０．０１のＲＥＲを有する溶媒は、中間溶媒としてグループ分けされ得、約０．０１未満のＲＥＲを有する溶媒は、遅乾溶媒としてグループ分けされ得る。ＲＥＲは、典型的には、溶媒の揮発性に相関し得る。速乾溶媒は、典型的には、より速く蒸発し、インクの粘度を急速に増加させ得る。溶媒は、単一の化学実体として言及され得るが、そのような溶媒の誘導体は、その構造異性体および他のオリゴマーを含み得る。本明細書に記載の有機溶媒は、無水または湿潤形態のいずれかで使用され得る。
【００７０】
速乾溶媒の例としては、メタノール、エタノール、プロパノール、イソプロパノール、アセトン、メチルエチルケトン、メチルイソブチルケトン、ペンタン、ヘキサン、ヘプタン、酢酸メチル、酢酸エチル、酢酸プロピル、酢酸ｔｅｒｔ−ブチル、ｔｅｒｔ−ブタノール、テトラヒドロフラン、およびそれらの混合物が挙げられ得る。
【００７１】
中間溶媒の例としては、Ｃ４〜８アルコール（例えば、ブタノール、ペンタノール、ヘキサノール、ヘプタノール、オクタノールなど）、プロピレングリコールエーテル（例えば、プロピレングリコールモノメチルエーテル、プロピレングリコールモノエチルエーテル、プロピレングリコールｎ−プロピルエーテル、プロピレングリコールｎ−ブチルエーテルなど）、二価アルコール（例えば、エチレングリコール、プロピレングリコール、ブチレングリコールなど）、１−メトキシ−２−アセトキシプロパン、シクロヘキサノン、およびそれらの混合物が挙げられ得る。
【００７２】
遅乾溶媒の例としては、少なくとも約１０個の炭素原子（例えば、少なくとも約１１個の炭素原子、少なくとも約１２個の炭素原子、少なくとも約１３個の炭素原子、少なくとも約１４個の炭素原子または少なくとも約１５個の炭素原子）を有するグリコールエーテル、ジプロピレングリコールメチルエーテル、ジプロピレングリコールメチルエーテルアセテート、ジプロピレングリコールｎ−ブチルエーテル、トリプロピレングリコールモノメチルエーテル、トリプロピレングリコール−ｎ−ブチルエーテル、プロピレングリコールフェニルエーテル、およびそれらの混合物が挙げられ得るが、これらに限定されない。ある特定のグリコールエーテルのＲＥＲは、Ｓｍｉｔｈ，  Ｒ．  Ｌ．，  ｉｎ  Ｅｎｖｉｒｏｎｍｅｎｔａｌ  Ｈｅａｌｔｈ  Ｐｅｒｓｐｅｃｔｉｖｅｓ，  Ｖｏｌ．  ５７，  ｐｐ．  １−４  （１９８４）によって概説されており、その全開示は、参照により本明細書に組み込まれる。市販の溶媒の例としては、Ｄｏｗ  Ｃｈｅｍｉｃａｌ（Ｍｉｄｌａｎｄ．ＭＩ）から入手可能な「Ｄｏｗａｎｏｌ  ＴＰＭトリプロピレングリコールメチルエーテル」および「Ｄｏｗａｎｏｌ  ＰＭプロピレングリコールメチルエーテル」が挙げられる。
【００７３】
異なる種類の溶媒を使用する上記の手法は、従来の印刷インクを開発するのによく適している。レーザープリンター用のトナーインクなどの他の種類の印刷インクを開発するために用いられる材料および手法もまた企図される。例えば、Ｙａｎｇらの米国特許第８，２０６，８８４号は、ミクロ懸濁粒子を使用してトナーを調製するための方法を記載しており、その全内容は参照により本明細書に組み込まれる。
【００７４】
ｂ．樹脂
樹脂は、典型的には、所望の粘度、熱安定性、可撓性および接着特性を有するインク／染料／顔料配合物をもたらす。樹脂の例としては、ロジン変性フェノール樹脂、フェノール樹脂、スチレン−アクリル樹脂、ポリケトン樹脂、それらの誘導体、またはそれらの混合物が挙げられるが、これらに限定されない。インクは、必要に応じて、他の種類の樹脂、例えば、ポリビニルブチラール（ＰＶＢ）、アクリル、ポリウレタン、ポリアミド、ポリビニルピロリドン（ＰＶＰ）、またはビニル樹脂、アカシア（アラビアガム）；ガティガム（ｇｕｍ  ｇｈａｔｔｉ）；グアーガム；ローカスト（カロブ）ビーンガム；カラヤガム（アラヤガム）；トラガカントガム；チクル；高安定化ロジンエステル；トール油；マニラコーパル（ｍａｎｉｌａ  ｃｏｐａｉｓ）；トウモロコシグルテン；クマロン−インデン樹脂；クラウンガム；ダンマルガム（ｄａｍａｒ  ｇｕｍ）；ｐ，アルファ−ジメチルスチレン；エレミガム；ロジングリセロールエステル；エチレン酢酸ビニル（ＥＶＡ）；ポリアミド樹脂；エチレンオキシドポリマーおよびその付加物；エチレンオキシド／プロピレンオキシドコポリマーおよびその付加物；ガルバナム樹脂；ゲランガム；ガティガム（ｇｈａｔｔｉ  ｇｕｍ）；グルテンガム；グアヤクガム（ｇｕａｌａｃ  ｇｕｍ）；ガラナガム；ヘプチルパラベン；メチルおよびヒドロキシプロピルを含むセルロース樹脂；ヒドロキシプロピルメチルセルロース樹脂；イソブチレン−イソプレンコポリマー；マスチックガム；オートガム；オポパナクスガム；ポリアクリルアミド；変性ポリアクリルアミド樹脂；ポリリモネン；ポリイソブチレン（最小ＭＷ３７，０００）；ポリマレイン酸；ポリオキシエチレン誘導体；ポリプロピレングリコール（ＭＷ１２００〜３０００）；ポリ酢酸ビニル；ポリビニルアルコール；ポリビニルポリピロリドン；ポリビニルピロリドン；ロジン、フマル酸との付加物、ペンタエリスリトールエステル；ロジン、ガム、グリセロールエステル；ロジン、ガムまたは木材、ペンタエリスリトールエステル；部分的に水素化されたロジン、ガムまたは木材、グリセロールエステル；部分的に水素化されたロジン、ガムまたは木材、ペンタエリスリトールエステル；部分的に水素化されたロジン、メチルエステル；部分的に二量体化されたロジン、グリセロールエステル；部分的に水素化されたロジン；ロジンおよびロジン誘導体；重合されたロジン、グリセロールエステル；ロジン、トール油、グリセロールエステル；ロジン、木材；ロジン、木材、グリセロールエステル；精製セラック；スチレン；スチレンターポリマー；スチレンコポリマー；イソ酪酸酢酸スクロース；天然および合成テルペン樹脂；テルペンチンガム；酢酸ビニル；塩化ビニル−塩化ビニリデンコポリマー；キサンタンガム（ｚａｎｔｈａｎ  ｇｕｍ）；ならびにゼインを含む。
【００７５】
市販の樹脂の例としては、Ｊｏｎｃｒｙｌファミリーの樹脂（ＢＡＳＦから入手可能）、Ｒｅａｃｔｏｌ  Ｋ３１０７（Ｈｅｘｉｏｎ製フェノール樹脂）、Ｒｅｓｉｎ  ＳＫ（Ｅｖｏｎｉｋ製ポリケトン樹脂）、Ａｌｎｏｖｏｌ  ＰＮ３２０（Ｃｙｔｅｃ製ノボラックフェノール樹脂）、Ｌａｒｏｐａｌ  Ａ８１（ＢＡＳＦ製脂肪族アルデヒド樹脂）およびＨｅｒｃｕｌｅｓ  Ｃｈｅｍｉｃａｌ  Ｃｏｍｐａｎｙ，Ｉｎｃ．、１１１  Ｓｏｕｔｈ  Ｓｔｒｅｅｔ、Ｐａｓｓａｉｃ、Ｎ．Ｊ．０７０５５から入手可能なＦｏｒａｌ  ８５水素化ロジンエステル樹脂が挙げられる。これらのポリマーについて好ましい分子量は、１５０，０００ダルトン〜１，０００，０００ダルトン、より好ましくは２００，０００ダルトン〜５００，０００ダルトンの範囲である。
【００７６】
ｃ．界面活性剤
必要に応じて、インク／染料／顔料配合物は、１種または複数の界面活性剤を含む。界面活性剤（単数または複数）は、インク／染料／顔料配合物の表面張力を変えるのに役立ち得る。好適な種類の界面活性剤としては、その内容が参照により本明細書に組み込まれる”Ｓｕｒｆａｃｔａｎｔｓ  ａｎｄ  Ｉｎｔｅｒｆａｃｉａｌ  Ｐｈｅｎｏｍｅｎａ，”  Ｓｅｃｏｎｄ  Ｅｄｉｔｉｏｎ，  Ｍ．  Ｊ．  Ｒｏｓｅｎ，  １９８９，  Ｊｏｈｎ  Ｗｉｌｅｙ  ａｎｄ  Ｓｏｎｓ，  Ｉｎｃ．，  Ｎｅｗ  Ｙｏｒｋ，  ｐａｇｅｓ  １−３２に記載されているものなどの、アニオン性（例えば、硫酸エステル、カルボキシレート、スルホネートまたはホスホネート）、カチオン性、非イオン性（例えば、ポリオールベース、ポリグリセロールベース、フッ化炭素ベース、シロキサンベース、アルキルフェノールベースまたはポリオキシエチレンベース）、または両性（例えば、ホスファチド、イミダゾリン誘導体またはベタイン）界面活性剤化合物が挙げられるが、これらに限定されない。
【００７７】
インク／染料／顔料配合物へ界面活性剤を含めることにより、空気とバルクインクの境界面で界面活性剤の層の形態のバリアがもたらされ得、それによって、溶媒のバルクインク／染料／顔料配合物から蒸発する能力が低減、好ましくは実質的に排除される。溶媒蒸発速度を低減する、好ましくはインク／染料／顔料配合物の溶媒蒸発を完全に防止することによって、デキャップ時間を増加させることができる。同時に、インク／染料／顔料配合物が基材上に配置されると、高速蒸発（すなわち、速い乾燥時間）が起こり得、これは、界面活性剤分子が、張力下にある表面に制限されるのではなく、より大きい表面積にわたって広がり得るからである。
【００７８】
フッ素系界面活性剤は、イオン性（カチオン性またはアニオン性部分のいずれかの一部であるフッ素含有部分を有する）、または非イオン性（例えば、フッ化炭素鎖含有アルコール）のいずれかであり得る界面活性剤である。フッ素系界面活性剤は、エトキシル化界面活性剤（すなわち、ポリエチレンオキシド変性）またはポリテトラフルオロアルキレン界面活性剤であり得る。エトキシル化界面活性剤は、１つまたは複数のエチレンオキシドモノマー単位を含む。ポリテトラフルオロアルキレン界面活性剤は、テトラフルオロアルキレン単位のうちの１つまたは複数を含む。フッ素系界面活性剤の例としては、ポリエチレンオキシド−ｂ−ポリ（テトラフルオロエチレン）ポリマー、２−（パーフルオロアルキル）エチルステアレート、アニオン性炭酸リチウムフッ素系界面活性剤、アニオン性リン酸塩フッ素系界面活性剤、アニオン性リン酸塩界面活性剤、両性酢酸四級アンモニウムフッ素系界面活性剤、フルオロ脂肪族高分子エステル、それらの誘導体およびそれらの混合物が挙げられる。市販のフッ素系界面活性剤の例としては、Ｚｏｎｙｌファミリーのフッ素系界面活性剤（例えば、Ｚｏｎｙｌ  ＦＳＯ  １００、Ｚｏｎｙｌ  ＦＳＮ、Ｚｏｎｙｌ  ＦＴＳ）およびＣａｐｓｔｏｎｅファミリーのフッ素系界面活性剤（ＤｕＰｏｎｔ  Ｃｈｅｍｉｃａｌｓ、Ｗｉｌｍｉｎｇｔｏｎ、Ｄｅｌ．から入手可能）、またはＳｔ．Ｐａｕｌ、Ｍｉｎｎ．の３Ｍから入手可能なＦｌｕｏｒａｄ  ＦＣ  １７０−Ｃ、ＦＣ１７１、ＦＣ４３０およびＦＣ４３１が挙げられる。Ｈｅｒｍａｎｓｋｙ（上を参照されたい）は、Ｚｏｎｙｌ  ＦＳＸ界面活性剤の存在下でのインクの完全乾燥を開示している。
【００７９】
シロキサンベースの界面活性剤は、シリルエーテルおよびエポキシ（エチレンオキシド、プロピレンオキシド）オリゴマーまたはポリマーのコポリマーであり得る界面活性剤である。シロキサンベースの界面活性剤の例としては、ポリシロキサン−ｂ−エチレンオキシド、ポリシロキサン−ｂ−プロピレンオキシド、ポリシロキサン−ｂ−プロピレンオキシド／エチレンオキシド、それらの誘導体およびそれらの混合物が挙げられる。市販のシロキサンベースの界面活性剤の例としては、ＧＥ  Ｓｉｌｉｃｏｎｅｓから入手可能なＳｉｌｗｅｔ  Ｌ−７６０４を含むＳＩＬＷＥＴ（登録商標）コポリマー；Ｔｒｏｙ  Ｃｈｅｍｉｃａｌから入手可能なＴｒｏｙｓｏｌ  Ｑ−１４８および５３６６などのコポリマーが挙げられる。
【００８０】
アセチレンジオールベースの界面活性剤は、アセチレンスペーサーの末端の疎水性基、ならびにヒドロキシル基にぶら下がる親水性および／または疎水性エーテルを含むアセチレンジオールであり得る界面活性剤である。アセチレンジオールベースの界面活性剤の例として、２，４，７，９−テトラメチル−５−デシン−４，７−ジオール（ＴＭＤＤ）、２，５，８，１１−テトラメチル−６−ドデシン−５，８−ジオール、それらの誘導体およびそれらの混合物が挙げられる。市販のアセチレンジオールベースの界面活性剤の例としては、Ａｉｒ  Ｐｒｏｄｕｃｔｓから入手可能なＤｙｎｏｌシリーズ（Ｄｙｎｏｌ  ６０４）およびＳｕｒｆｙｎｏｌシリーズ（Ｓｕｒｆｙｎｏｌ  １０４、４２０、４６５、４８５、ＴＧ−Ｅ、ＳＥなど）が挙げられる。
【００８１】
炭化水素ベースの界面活性剤は、ポリオキシエチレン化アルキルフェノール（ＡＰＥ型）、ポリオキシエチレン化短鎖アルコール（ＡＥ型）または長鎖有機酸エステルであり得る界面活性剤である。炭化水素ベースの界面活性剤の例としては、ポリオキシエチレン（１０）イソオクチルシクロヘキシルエーテル、（１，１，３，３−テトラメチルブチル）フェニル−ポリエチレングリコール、ポリエチレングリコールｔｅｒｔ−オクチルフェニルエーテル、ポリオキシエチレンソルビタンモノパルミテート、それらの誘導体およびそれらの混合物が挙げられる。市販の炭化水素ベースの界面活性剤の例としては、いずれもＤｏｗ  Ｃｈｅｍｉｃａｌ製のＴｒｉｔｏｎ  ＸシリーズおよびＴｅｒｇｉｔｏｌシリーズ；ＩＣＩ  Ａｍｅｒｉｃａｓ製のＴＷＥＥＮ（登録商標）シリーズ；ならびにＨａｌｌｓｔａｒ製のＩｇｅｐａｌシリーズが挙げられる。
【００８２】
ｄ．着色剤
インク／染料／顔料配合物は、着色剤を含んでもよく、着色剤は、インク／染料／顔料配合物に色をもたらす。インク／染料／顔料配合物は、インク／染料／顔料配合物が色を有するのに十分であるが、表面張力または粘度などの他の望ましい品質を妨げない量の着色剤を含み得る。
【００８３】
インク／染料／顔料配合物は、１種または複数の着色剤（例えば、１種もしくは複数の顔料、１種もしくは複数の染料、またはそれらの混合物）を含み得る。着色剤は、インク／染料／顔料配合物に、例えば、所望の色および／または不透明度をもたらし得る。例示的な色としては、黒、シアン、マゼンタ、黄、赤、青、緑、茶またはそれらの組合せが挙げられ得る。
【００８４】
好適な顔料の例としては、カラーインデックスＰｉｇｍｅｎｔ  Ｂｌａｃｋ  ７；Ｐｉｇｍｅｎｔ  Ｂｌｕｅ  １５；Ｐｉｇｍｅｎｔ  Ｒｅｄ  １１２、１４６、１７０および２０８；Ｐｉｇｍｅｎｔ  Ｙｅｌｌｏｗ  １７および８３；Ｐｉｇｍｅｎｔ  Ｇｒｅｅｎ  ７、カーボンブラック、グラファイト；ならびに白色顔料の二酸化チタンが挙げられる。さらなる例は、例えば、Ｘｅｒｏｘ  ＣｏｒｐｏｒａｔｉｏｎのＵ．Ｓ．５，３８９，１３３に開示されており、その全内容は、参照により本明細書に組み込まれる。顔料はまた、その表面に変性基、例えば、酸素含有官能性基（例えば、カルボキシルまたはフェノール基）を有し得る。市販の顔料着色剤の例は、Ｅｖｏｎｉｋ  Ｄｅｇｕｓｓａ（Ｇｅｒｍａｎｙ）から入手可能な「Ｓｐｅｃｉａｌ  Ｂｌａｃｋ  ４Ａ」であり得る。
【００８５】
染料の例としては、Ｏｒａｓｏｌ  Ｐｉｎｋ  ５ＢＬＧ、Ｂｌａｃｋ  ＲＬＩ、Ｂｌｕｅ  ２ＧＬＮ、Ｒｅｄ  Ｇ、Ｙｅｌｌｏｗ  ２ＧＬＮ、Ｂｌｕｅ  ＧＮ、Ｂｌｕｅ  ＢＬＮ、Ｂｌａｃｋ  ＣＮおよびＢｒｏｗｎ  ＣＲ（すべて、Ｃｉｂａ−Ｇｅｉｇｙ，Ｉｎｃ．、Ｍｉｓｓｉｓｓａｕｇａ、Ｏｎｔａｒｉｏから入手可能）；Ｍｏｒｆａｓｔ  Ｂｌｕｅ  １００、Ｒｅｄ  １０１、Ｒｅｄ  １０４、Ｙｅｌｌｏｗ  １０２、Ｂｌａｃｋ  １０１およびＢｌａｃｋ  １０８（すべてＭｏｒｔｏｎ  Ｃｈｅｍｉｃａｌ  Ｃｏｍｐａｎｙ、Ａｊａｘ、Ｏｎｔａｒｉｏから入手可能）；ならびにそれらの混合物が挙げられる。
【００８６】
ｅ．インク／染料／顔料配合物における他の変性剤
インク／染料／顔料配合物は、インクの所望の特性を損なうことなく少量の他の原料成分を含み得る。そのような原料成分としては、分散剤、消泡剤、湿潤剤、粘度調整剤および光安定化剤が挙げられるが、これらに限定されない。
【００８７】
ｉｉ．特性
印層１２０は、基材の装飾、ラベルの付けられた容器の内容物についての情報、またはその両方を提供する。一部の実施形態では、単一ラベルの印層は、全印、すなわち、基材への所望の装飾、ラベルの付けられた容器の内容物についての情報、またはその両方を提供する。この場合、オーバープリント層１３０、接着剤層１１０またはその両方は、上または下に印層１２０が位置する連続層を各々形成する。好ましくは、オーバープリント層１３０および接着剤層１１０の両方は、連続層を形成する。図４Ａおよび４Ｂを参照されたい。
【００８８】
他の実施形態では、ラベルのグループの情報および／または設計は、一緒に組み合わせられた場合、全印を提供する。例えば、図４Ｃおよび４Ｄを参照されたい。これらの実施形態では、グループ中のラベルの各々の各印層は、全印の印の一部分を提供する。全印は、全印の一部分が位置する接着剤層を含む不連続領域の上および／または下に位置する。基材上で一緒に組み合わせられた場合、ラベルのグループは、ラベルが位置する基材上の領域を画定し、各ラベルは、ラベル（または接着剤層、またはオーバープリント層、またはその両方）を含みない基材の領域によって別のラベルから分離される。
【００８９】
印層１２０を生成するために使用されるインク／染料／顔料配合物への界面活性剤の添加により、基材での乾燥時間を損なうことなく延長したデキャップ時間がもたらされ得る。界面活性剤によりまた、配合物の粘度を変えることができ、さらに、配合物の粘度が変わるのを防止することができる。
【００９０】
インクの粘度範囲は、非常に幅広く、印刷方法に依存する。オフセット印刷インクは、典型的には、２５℃で４０，０００〜１００，０００ｃｐｓの粘度の範囲である。グラビアおよびフレキソ印刷インクは、典型的には、２５℃で５０〜５００ｃｐｓの粘度の範囲である。
【００９１】
ｃ．接着剤層
図２Ａおよび２Ｂを参照すると、接着剤層１１０は印層を被覆し、ラベルが容器３００などの基材と接触した場合、ラベルシステムの最内側層を形成する。接着剤層１１０は、ラベルを所望の容器基材に貼り付けるのに十分な接着力をもたらす。これは、オーバープリント層および印層を剥離キャリアから離層または容器に転写し、ラベルを容器に固定するのに十分な力を維持するのに十分な力を含む。接着剤層の種類および強度により、剥離コーティングの種類またはキャリアフィルムへの処理が決定される。
【００９２】
必要に応じて、印層と接着剤層との間に層が存在して、印に接着剤からのバリア特性をもたらし得る、または接着剤にプライミング効果をもたらし得る。
【００９３】
接着剤層を形成するために使用される接着剤組成物は、感圧接着剤（ＰＳＡ）、例えば、浄水ベースの感圧コーティング、ＵＶ硬化性感圧コーティング、加熱活性化／熱硬化性接着剤、接触活性化接着剤、２液型熱硬化接着剤および／または流体活性化接着剤であり得る。印層に接着剤層を付与する手法としては、印刷プレスまたは印刷プレスのコーティングステーションを利用することが挙げられるが、これらに限定されない。
【００９４】
ｉ．材料
接着剤組成物は、単一のポリマー（例えば、ホモポリマー、コポリマー、ターポリマーなど）、またはポリマーの混合物、例えば、ホモポリマー、コポリマー、ターポリマーなど、およびそれらの組合せを含みていてもよい。
【００９５】
ａ．感圧接着剤
一部の実施形態では、接着剤層は、感圧接着剤（ＰＳＡ）および１種または複数の粘着付与剤を含む。これらの接着剤は、層を一緒に結合するのに必要とされる接触圧力を低下させ、および／または層間の接着を増加させるために使用され得る。ＰＳＡは、ポリマー、例えば、ポリエチレン、ポリシロキサン、ポリイソブチレン、ポリアクリレート、ポリアクリルアミド、ポリウレタン、可塑化エチレン−酢酸ビニルコポリマーおよび粘着ゴム、例えば、ポリイソブテン、ポリブタジエン、ポリスチレン−イソプレンコポリマー、ポリスチレン−ブタジエン、ネオプレン（ポリクロロプレン）、コポリマー、ならびにポリマーの混合物を含む。
【００９６】
感圧接着剤を形成するための例示的なＵＶ硬化性前駆体材料としては、Ｒａｄ  Ｂｏｎｄ  １２ＰＳＦＬＶ、Ｒａｄ  Ｂｏｎｄ  １２ＰＳ１２ＬＶＦＢおよびＲａｄ  Ｂｏｎｄ  １２ＰＳ２ＨＴＬＶが挙げられる。
【００９７】
ｂ．流体活性化可能接着剤組成物
一部の実施形態では、接着剤層は、非粘着流体活性化可能接着剤である。例示的な流体活性化可能接着剤およびそれらの対応する活性化剤は、係属中の出願である、米国特許第９，２５４，９３６号に記載されており、その開示は、その全体が参照により組み込まれる。
【００９８】
ｉｉ．特性
接着剤層は、ポリエチレンテレフタレート（ＰＥＴＥ、ＰＥＴ、ＰＥＴＧ）、ポリエチレン（ＰＥ）、ポリスチレン（ＰＳ）、低密度ポリエチレン（ＬＤＰＥ）、直鎖状低密度ポリエチレン（ＬＬＤＰＥ）、高密度ポリエチレン（ＨＤＰＥ）、ポリプロピレン（ＰＰ）、ポリ塩化ビニル（ＰＶＣ）およびポリ塩化ビニルフィルム、ならびにＴＹＶＥＫ（登録商標）の他、他の低エネルギーおよび熱可塑性基材を含むがこれらに限定されない商用用途に一般的に使用されるガラスおよびプラスチックに付与することができる。接着剤層は、紙、カードボードまたは金属表面にも付与することができる。
【００９９】
接着剤層は、所望の基材への良好な接着をもたらす。接着剤層はまた、光学的に透明である。接着剤層は、好ましくは、リサイクルプラントまたはボトル洗浄機において容器とラベルとが分離することができるように、苛性再剥離性のために配合される。
【０１００】
例えば、基材への接着剤層の接着は、オーバープリント層からキャリアフィルムを分離するのに必要とされる離層力よりも、少なくとも約１０倍、少なくとも約２０倍、少なくとも約３０倍または少なくとも約３５倍高い、基材から接着剤層を分離するための剥離力値を必要とするように十分強力である。
必要に応じて、基材への接着剤層の接着は、さらにより強く、例えば、基材から接着剤層を分離するのに必要とされる剥離力値は、オーバープリント層からキャリアフィルムを分離するのに必要とされる離層力よりも少なくとも約１００倍高い、または少なくとも約２００倍高い場合がある。
【０１０１】
ｄ．キャリアフィルム
キャリアフィルムは、印刷および付与プロセスの間にオーバープリント層を支持し得るベースを提供する。キャリアフィルムのための出発材料は、必要に応じて、その表面に１種または複数の剥離コーティングが既に付与されている。必要に応じて、キャリアフィルムは、その上側および／または下側表面が剥離コーティングでコーティングされ、下側表面（第１の側）の剥離コーティングにより、キャリアフィルムの上側（第２の側）の剥離コーティングからオーバープリント層を剥がすのと比較して、より容易に接着剤層を剥がすことが可能になる。
【０１０２】
ｉ．材料
キャリアフィルムを生成するのに使用され得る好適な材料としては、ポリエチレンテレフタレート（ＰＥＴ）、ポリエチレン（ＰＥ）、ポリプロピレン（ＰＰ）、ポリスチレン（ＰＳ）、ポリエステル、ポリアミド、ポリ塩化ビニル、コポリマー、例えば、スチレン／アクリロニトリルコポリマー、エチレン／プロピレンコポリマー、スチレン／アクリロニトリルコポリマー、エチレン／ブテン−１コポリマー、エチレン／エチルアクリレートコポリマー、エチレン／メチルメタクリレートコポリマー、エチレン／酢酸ビニルコポリマーが挙げられるが、これらに限定されない。
【０１０３】
ｉｉ．特性
キャリアフィルムは、好ましくは、可撓性、低コストおよび強力である。キャリアフィルムは、接着剤層がキャリアフィルムと接触するように、ラベル構築物が巻き取られまたは巻かれている場合、接着剤層を適切に剥がすことを可能にするための種々のコーティング／処理とともに利用可能である。
【０１０４】
ｉｉｉ．キャリアフィルムの片側または両側への剥離コーティング
図１Ａを参照すると、第１の剥離層１６０および第２の剥離層１４０が、キャリアフィルム１５０の反対側に付与されている。オーバープリント層１３０は、第２の剥離層１４０と接触している。２つまたはそれよりも多いラベルシステムが巻かれたまたは積層された形態で構成されている場合、接着剤層１１０は、システムの第１の剥離層１６０および／またはセットの隣接するシステムの第１の剥離層と接触している。したがって、第１の剥離層１６０は、接着剤コーティング層１１０が、同じラベルシステムのキャリアフィルム１５０または隣接するラベルシステムのキャリアフィルムに強力に接着することを防止する。
【０１０５】
図１Ｂを参照すると、第２の剥離層１４０は、キャリアフィルム１５０に付与されていない（すなわち、１つの剥離層のみが存在する）。この実施形態では、キャリアフィルムの表面は、固有の剥離特性を有し、これにより、好適な剥離力を使用して、キャリアフィルムからオーバープリント層を離層することが可能になる。必要に応じて、キャリアフィルム１５０を形成する材料は、ＰＥＴ、ＰＰまたはＰＳである。
【０１０６】
図２Ａを参照すると、接着剤コーティング層１１０を介してラベルシステムが容器３００に付与された後、第２の剥離層１４０により、ラベル２００からのキャリアフィルム１５０の取外しが促進される。オーバープリント層１３０は、ラベル２００の最外側層になる。
【０１０７】
図２Ｂには、第２の剥離層１４０が存在していない。したがって、接着剤コーティング層１１０を介してラベルシステムが容器３００に付与された後、キャリアフィルム１５０は、オーバープリント層１３０から剥離される。
【０１０８】
第１の剥離層および第２の剥離層は、同じ剥離レベルを有さなくてもよく、多くの場合、有さない。一部の実施形態では、第１の剥離層および第２の剥離層は、同じ材料から形成されるが、異なるパーセント組成または粘度を有する。他の実施形態では、第１の剥離層および第２の剥離層は、異なる材料から形成される。
【０１０９】
ｅ．剥離層
ｉ．材料
剥離層を生成するのに使用され得る好適な材料としては、シリコーン、高密度ポリエチレン（ＰＥ）、中密度ＰＥ、低密度ＰＥ、ポリプロピレン（ＰＰ）、ポリテトラフルオロエチレン（ＰＴＦＥ）、アクリル化シリコーン、ポリエステル、ＰＥＴ、ポリエチレンナフチレン、ポリアミド、コポリマーおよびそれらの混合物が挙げられるが、これらに限定されない。
【０１１０】
ｉｉ．剥離コーティングの特性
ａ．第１の剥離層
図２Ａを参照すると、第１の剥離層１６０は、ラベルシステムが巻き取られた、巻かれたもしくは積層された場合、接着剤層１１０とのブロッキングに耐える、水分に耐える、またはその両方である、すなわち、ブロッキングおよび水分に耐えるように配合され得る。
【０１１１】
ｂ．第２の剥離層
図２Ａを参照すると、第２の剥離層１４０は、ラベル２００が、容器３００などの基材に転写された後、オーバープリント層１３０にヘージングが存在しないように配合され得る。キャリアフィルムの表面が固有の剥離特性を有する一部の実施形態では、第２の剥離層１４０は、存在しない（例えば、図２Ｂを参照されたい）。
【０１１２】
ＩＩＩ．印を有する薄フィルムラベルを作製する方法
本明細書に記載の薄フィルムラベルを形成するための出発材料は、既にそれに付与された剥離特徴を有するまたは有さないキャリアフィルムである。ラベルは、標準的なコーティングおよび／または印刷プレスおよび技術を使用してオーバープリント層になるコーティングから構築される。これにより、非常に少量の材料（押出フィルムに対して）の利用が可能になる。この材料は、キャリアフィルム上に直接コーティングまたは印刷されるため、典型的には薄フィルム押出およびラミネーションに伴う取り扱いの問題が、その低いキャリパーでは生じない。
【０１１３】
薄フィルムラベルを形成するための方法は、当産業で典型的なコーティングおよびインクを使用する標準的なプリンターを使用してラベルを構築し、費用のかかるラミネーションプロセスを回避する。
【０１１４】
印を有する薄フィルムラベルを形成するための例示的な製造プロセスが、図３に描示されている。
【０１１５】
本明細書に記載の薄フィルムラベルを形成するのに関連する種々のステップの製造プロセス５０００の例の模式図が、概して連続したウェブ５００４を利用して図示されている。キャリアフィルム１５０は、「リールツーリール」スタイルの製造プロセスを通して加工され得る概して連続したウェブとして提供され得る。
【０１１６】
例えば、キャリアフィルムは、供給源ロールなどであり得る供給源ステーション５００２から概して連続したウェブ５００４として提供され得る。種々の加工ステップの一部またはすべて、例えば、キャリアフィルム上に材料をコーティングしてオーバープリント層を形成するステップなどは、次いで、概して連続したウェブ５００４を、印刷ステーション５００８を通過させることによって実施することができる。単一の印刷ステーション５００８のみが図示されているが、しかしながら、複数の印刷ステーションを利用してもよいことを理解されたい。これに加えてまたはこれに代えて、図示されてはいないが、プロセス５０００は、ウェブ５００４を、複数のパスで印刷ステーション５００８を通過させるように適合することができる。例えば、印は、ウェブを、１回または複数回印刷ステーションを通過させることによって、オーバープリント層の上面に印刷することができる。最後に、概して連続したウェブ５００４の完成した複数のラベルシステムは、ロールラベルシステムを形成するための収集ロール、ならびにダイカットおよびマトリックス除去装置を含む仕上げ装置を含み得る巻き取りステーション５０１０で、収集することができる。
【０１１７】
製造プロセス５０００は、種々の他の段階、ステップなどを含み得る。例えば、予備加工および／または後加工ステーション、ステップなども含まれ得る。「リールツーリール」プロセスを促進するためにさらなる装置（例えば、アイドラーローラー、テンションローラー、ターンバー、スリットまたは穿孔機など）が備えられてもよいことを理解されたい。
【０１１８】
１．キャリアフィルム上へのコーティング材料のコーティングまたは印刷
任意の好適な印刷技術およびシステムを使用して、オーバープリント層を形成するために、材料をキャリアフィルムにコーティングまたは印刷することができる。好適な技術の例としては、グラビア、リバースグラビア、スロットダイ、ロッド、ロール式ナイフ、フレキソ、ロータリースクリーン、オフセットコーティングまたはオフセットリソグラフィーを含むがこれらに限定されないウェブコーティングおよび印刷技術が挙げられる。
【０１１９】
例えば、典型的なフレキソまたはグラビア印刷プレスを使用して、キャリアフィルムをプレス印刷可能／コーティング可能コーティングの１つまたは複数の層でコーティングすることができる。
【０１２０】
キャリアフィルムは、オーバープリント層を形成するのに十分な量の高分子材料でコーティング、フラッドプリント（ｆｌｏｏｄ  ｐｒｉｎｔ）、またはスポットプリントされる。これは、好ましくは、単一の印刷またはコーティングステーションで達成されるが、１つまたは複数のステーションにわたって行われてもよい。あるいは、オーバープリント層は、幅広ウェブまたはより大きいフォーマットの構築物での印刷プロセスの前に調製してもよい。キャリアに層を直接コーティングまたは印刷することにより、ラベルを、コーティングまたは印刷装置のキャリアウェブに構築することが可能になる。これにより、薄ラベル材料を柔軟に選択し、ラベル材料のサプライチェーンの複雑さを低減することが可能になる。これにより、必要とされる材料の量も低減される。従来技術の方法を使用して作製される典型的な薄フィルムラベルは、１．２〜３．５ミル（０．０３０５〜０．０８８９ｍｍ）ほどの薄さであり得る。これとは対照的に、本明細書に記載のフィルムはより薄く、典型的なラベル厚さは、０．１〜１．５ミル（０．００２５４〜０．０３８１ｍｍ）の範囲である。
【０１２１】
ｉ．印刷
薄フィルムラベルはまた、消費者用または市販のレーザー印刷技術を使用して生成することができる。レーザー印刷エンジンは、静電的デジタル印刷プロセスを使用して、レジストレーションにおいて印およびコーティングをキャリアフィルムウェブまたはシート上に堆積させることができる。
【０１２２】
レーザー印刷は、レーザービームを、負に帯電したシリンダーまたはドラム上で繰り返し前後に通過させて、差動荷電された印を画定するまたはドラムの領域を転写することによって、高解像度の文字、図形およびコーティングを生成する。次いで、ドラムは、帯電粉末樹脂および顔料配合物（トナー）を選択的に収集し、トナーをウェブまたはシートに転写する。次いで、トナーおよびシートは、典型的には、トナーを加熱してトナーを溶解させるフゼール上を通過し、典型的には顔料または染料を含む連続または半連続ポリマーフィルムが形成される。
【０１２３】
トナーは、一般に、単成分磁性、単成分非磁性、または二成分として記載され得る。レーザー印刷エンジンに使用される顕色プロセスの種類に基づくこれらの異なるカテゴリーにも関わらず、すべての粉末トナーは、高分子樹脂を含む。大部分は、着色剤および種々の機能を有する一連の添加剤も含む。
【０１２４】
高分子樹脂は、任意のトナー組成物の主要な割合となるトナーの原料成分である。トナー組成物の種類に応じて、ポリマーの組成は、トナー組成物の４０〜９５重量％の間の範囲である。典型的には、ポリマーの機能は、最終印刷シートまたはウェブで着色剤を保持し、維持する結合剤として作用することである。この例では、特定のプリントステーションまたはドラムからのトナーは、伝統的な結合剤として作用し得、またはオーバープリント層としても作用し得る。オーバープリント層として作用する場合、ポリマーは、ウェブまたはシート上に堆積され、溶融され、続いて、オーバープリント層の上面にさらなる層が堆積されて、薄フィルムラベルが形成される。ラベルは、最初はウェブまたはシートに接着しているが、ラベルがキャリアウェブまたはフィルムから所望の容器または基材上に転写された場合、最終的に離層する。
【０１２５】
薄フィルムラベルを生成するために使用され得るトナー配合物は、約２０℃〜約８０℃、または約４０℃〜約７０℃、好ましくは、約５０℃〜約７０℃のガラス転移温度（Ｔｇ）を有する非晶質ポリマーを含む。
【０１２６】
結合剤およびオーバープリント層の両方として作用する例示的なポリマーとしては、スチレンアクリルのコポリマーから形成された樹脂、ポリ（スチレン−ｃｏ−ブタジエン）、ポリエステル樹脂、ＨＤＰＥ、ＬＤＰＥおよびＰＰが挙げられる。
【０１２７】
ポリマーに加えて、薄フィルムラベル用のトナー配合物は、トナーの電荷特徴を微調整することを可能にする電荷制御剤、トナーがケーキ化するのを防ぐ流れ調整剤（例えば、ヒュームドシリカ）、および加熱された定着ローラーにトナーがくっつくのを防ぐためのワックスも含む。
【０１２８】
ポリエステルは、より高いＴｇを維持しながら、トナーにより低い最低固定温度を付与するという利点を有する。上記のものなどのスチレン／アクリルコポリマーは、より低い感湿性という利点を有し、種々の環境条件下でより頑強な性能を実現する。ラベルが容器に転写または付与されると、この層は最外側層になるため、湿潤環境への耐湿性は、印刷忠実度を保護するために重要であり得る。
【０１２９】
キャリアフィルム上への印刷コーティング材料はまた、楕円、正方形、長方形などを含むがこれらに限定されない任意の所望の形状を有する薄フィルムラベルシステムの設計を促進する。さらに、薄フィルムラベルはまた、オーバープリントおよび接着剤層が、印が位置する区域にのみ存在するように設計される。「接着剤コーティング層」および「接着剤層」は、交換可能に使用されて、接着剤材料を含む薄フィルムラベルの層を指す。
【０１３０】
ａ．複数のラベルから形成されるラベル
オーバープリント層１３０および接着剤層１１０を、印層１２０に近密に似せるまたはその外形を描くように設計することによりまた、典型的には、現在入手可能な感圧ラベルの使用によっては達成することができない美観がもたらされる。この美観により、ダイカットおよびマトリックス除去感圧ラベル材料に関連する材料廃棄物なしに、容器への直接スクリーンプリントでより典型的なノーラベルルックがもたらされる。
【０１３１】
これらの実施形態では、接着剤層１１０、オーバープリント層１３０またはその両方の外形は、全印の不連続周辺部であり得る。これらの実施形態では、接着剤層１１０およびオーバープリント層１３０の外形とも呼ばれるレイアウトは、常に必要であるとは限らないが、互いに似ている。大きいオーバープリント層レイアウトはまた、このラベル構築物により達成可能な触感特性を実証するために使用される。
【０１３２】
一部の実施形態では、キャリアフィルムは、一緒に組み合わせられた場合、全印を画定する２つまたはそれよりも多いラベルのグループを含む。これらの実施形態では、グループの各ラベルは、グループの他のラベルから分離されている。したがって、グループの１つのラベル（およびその接着剤層、必要に応じて、存在する場合、そのオーバープリント層）の外形は、他のラベル（およびそれらの対応する接着剤層、存在する場合、必要に応じたオーバープリント層）の各々の外形と不連続であり、キャリアフィルムで支持されて間隔およびレジストレーションを維持する複数の薄フィルムラベルが作られる。容器の表面などの基材への付与の間、この間隔およびレジストレーションは、典型的には維持される。レジストレーションにおいて複数のラベルを製作および付与する能力はまた、従来の感圧ラミネートラベルでは達成することができない特有の美観をもたらす。
【０１３３】
これらの実施形態は、図４Ａ〜４Ｄを参照することによって、さらに記載される。概して、図４Ａは、オーバープリント層１３０および接着剤層１１０の単一の連続外形を有する単一ラベルの印層を含み、これは、全印を提供する、つまり、基材への所望の装飾、ラベルの付けられた容器の内容物についての情報、またはその両方が、オーバープリントおよび接着剤層の単一の連続外形に含有される。図４Ａに示される通り、薄フィルムラベルシステム４００ａは、プリント印１２０ａ、１２０ｂおよび１２０ｃ、ならびにオーバープリント層１３０を含む。薄フィルムラベルの形状１０５は長方形である。
【０１３４】
図４Ｂは、プリント印１２０ａ’、１２０ｂ’および１２０ｃ’を含む別の薄フィルムラベルシステム４００ｂを示している。オーバープリント層１３０および接着剤層は、印が位置する場所にのみ存在している。図４Ｂにおいて、図４Ａに示されているのと同じ全印が存在し、単一の連続外形を有する単一ラベルに含有されている。しかしながら、オーバープリントおよび接着剤層を含む領域は、図４Ａと比較して、印を含む領域とより密接に関連しており、その結果、図４Ａのラベルにおけるオーバープリントおよび接着剤層の表面積と比較して、オーバープリントおよび接着剤層を含む表面積はより小さい。
【０１３５】
図４Ｃおよび４Ｄでは、図４Ａに示されるラベルの印が、それぞれ３つおよび７つの別々のラベルに分割されており、各々、図４Ａのラベルで示される印の一部分を含む。例えば、図４Ｃに示される３つのラベルが合わせられた場合、それらは、グループの個々のラベルの不連続な外形（およびそれらの対応する接着剤およびオーバープリント層の不連続な外形）を有するラベルのグループを形成するが、図４Ａに示される通りの全印を含む。
【０１３６】
図４Ｃは、各々、全印の部分印１２０ａ’’、１２０ｂ’’および１２０ｃ’’をそれぞれ含む３つの薄フィルムラベル４０１ａ’’、４０１ｂ’’および４０１ｃ’’を含むラベルのグループから形成された薄フィルムラベルシステム４００ｃを示している。部分印は、集合して全印を形成する（図４Ａおよび４Ｂに示される通り）。
【０１３７】
図４Ｄは、各々、部分印を含む複数の７つの薄フィルムラベル４０１ａ’’’、４０１ｂ’’’、４０１ｃ’’’、４０１ｄ’’’、４０１ｅ’’’、４０１ｆ’’’および４０１ｇ’’’から形成された薄フィルムラベルシステム４００ｄを示している。部分印１２０ａ’’’、１２０ｂ’’’および１２０ｃ’’’が、薄フィルムラベル４０１ａ’’’、４０１ｂ’’’および４０１ｃ’’’で確認される。７つの薄フィルムラベルすべての部分印は、集合して全印を形成する。
【０１３８】
薄ラベルシステムのこれらの設計は、フレキソ印刷およびコーティングを使用して得られる。フレキソ印刷およびコーティングで典型的であるように、フレキソインキングシステムは、インクまたはコーティングが保存されるインク／コーティング溜めまたはパンを含む。溜めローラーは、そのゴム被覆表面にインク／コーティングのフィルムを乗せてパンの中で回転した。溜めローラーは、隣接するアニロックスローラーの表面にインク／コーティングを効果的に送達するように作用する。アニロックスローラーは、その表面に組み込まれたピラミッド形セルを含むクロムめっきまたはセラミック被覆ローラーである。使用され得る他の形状としては、六角形またはひし形が挙げられるが、これらに限定されない。アニロックスローラーの機能は、所定量のインク／コーティングを隣接するフレキソ印刷プレートに送達することである。利用されるインクは、水ベースのフレキソ印刷に利用される典型的なインクである。例としては、ＳｏｌａｒＡｑｕａ、ＳｏｌａｒＣｌｅａｒ、ＳｏｌａｒＦｌｅｘ、ＳｏｌａｒＳｃｒｅｅｎおよび／またはＳｕｎＢｅａｍ（すべて、ＳｕｎＣｈｅｍｉｃａｌにより製造）が挙げられるが、これらに限定されない。
【０１３９】
２．コーティング材料の乾燥または硬化によるオーバープリント層の形成
高分子材料がキャリアフィルム上にコーティングまたは印刷された後、乾燥されるまたは自然乾燥もしくは硬化される。一部の実施形態では、コーティングは、空気乾燥、ＩＲオーブンで乾燥、強制通気オーブンで乾燥、またはＵＶ、電子ビームもしくは他のエネルギー源を使用して硬化されて、オーバープリント層が形成される。オーバープリント層を形成するための高分子材料の典型的な乾燥時間としては、日光乾燥、対流式空気乾燥、ＩＲオーブンでの乾燥およびＵＶオーブンでの乾燥、ならびに硬化が挙げられる。一般に、プレスまたはコーター速度およびオーブン長さは、コーティングがオーブン中に置かれる時間の長さを規定する。水性および溶媒ベースのシステムでは、好ましくは、コーティングは、オーブン中にある間に５％（重量）未満の水分に乾燥することができる。典型的なフレキソ印刷プレスでは、当産業に典型的である強制通気オーブンの使用により、毎分１，２００フィートよりも早い速度を得ることが可能である。
【０１４０】
３．オーバープリント層の露出面へのインクの付与による印層の形成
インク／染料／顔料配合物（単数または複数）は、典型的には、逆転写印刷プロセスを使用して付与される。このプロセスでは、プリンターは、１種または複数のインク／染料／顔料配合物をオーバープリント層の露出面上に放出する。表面に印刷される画像は、ラベルが容器に配置された場合に視認することが可能になる、印の鏡像として向きが決められる。
【０１４１】
様々なインク／染料／顔料配合物を、同時にまたは逐次付与して、所望の外観を有する印を得ることができる。
【０１４２】
４．印層の露出面、および存在する場合、オーバープリント層の露出面への接着剤層の付与
印がオーバープリント層に印刷された後、好適な接着剤組成物は、印の上面、および任意のオーバープリント層の露出部分にコーティングまたはスポットプリントされる。
【０１４３】
５．ラベルのロールの形成
ラベルの形成が完了すると、ラベルシステムは所望の大きさに切断され、必要であれば切り込み線を入れられ、必要に応じて、分離部が、印刷されたラベルのセットの個々のラベル間に位置決めされる。最後に、ラベルのセットは、巻かれてラベルのロールが形成される。
【０１４４】
ＩＶ．印を有する薄フィルムラベルを使用する方法
使用時、複数のラベルのロールが提供され得る。高速ラベルリングシステムを使用して、１回に１つのラベルが取り外され、接着剤層が容器の所望の表面に接着され得る。あるいは、薄ラベルは、キャリアフィルムおよび薄ラベルを容器の表面と直接接触させることによってキャリアフィルムから容器に直接転写されてもよい。
【０１４５】
キャリアフィルムを使用して、一連のローラーによりラベルを移動させて、薄ラベルシステムが容器と接触しているときの均一な張力を確実にすることもできる。
【０１４６】
接着剤層によりラベルが容器に接着すると、キャリアフィルムに貼り付けられたオーバープリント層は剥離層（存在する場合）から、または剥離層がオーバープリント層と接触していない場合、キャリアフィルムから分離し、ラベルが容器に貼り付くことが可能になる。
【０１４７】
上記のように、各連続するラベルは取り外され、キャリアフィルムの長いロールが残り、これは、巻き戻され、ラベルの別のロールを形成するために再使用されるか、または必要に応じてリサイクルされるか、またはそうでなければ処分され得る。
【０１４８】
ラベルが容器上に配置された場合、印層は、容器の表面とオーバープリント層との間に挟まれ、これにより、印刷材料が保護される。
【０１４９】
一部の場合には、キャリアフィルムは、ラベル貼付装置を使用して切断され得、またはプレカット形で供給され、また容器に付与され得る。
【０１５０】
キャリアフィルムは、必要に応じて、印を保持することもできる。これにより、容器に、薄フィルム透明ラベルにより永久的にラベルが付けられ、取外し可能なキャリアフィルムにより半永久的にラベルが付けられているシステムが提供される。
【０１５１】
本発明は、以下の非限定例を参照することによってさらに理解される。
【実施例】
【０１５２】
（実施例１）
コーティング技術を介した薄フィルムラベル
３．０ミル（０．０７６２ｍｍ）の厚さを有する未処理のＰＥＴキャリアシート（ＳＫＣ  ＦｉｌｍｓによるＳＧ００−３００）を用いて薄フィルムラベルを構築した。Ｈｙｂｒｉｄｕｒ  ５８０  ９５％ｗｔ／ｗｔおよびポリエチレンワックス分散剤５％ｗｔ／ｗｔのブレンドを含むオーバープリント層を、Ｍａｙｅｒロッド技術を使用して、およそ４グラム／平方メートルの乾燥コーティング重量でキャリアフィルム上にコーティングした。オーバープリント層を、強制通気オーブンで乾燥した。印を、静電式デジタル転写印刷（レーザー印刷）技術を使用してオーバープリント層に付与した。次いで、Ｅｎｃｏｒ  １２３を含む接着剤層を、Ｍａｙｅｒロッド技術を使用して、５グラム（乾燥）／平方メートルの被覆率でウェブに付与した。接着剤層を、強制通気オーブンで乾燥した。
【０１５３】
得られたラベルは、低いパーセントのヘーズ、すなわち、優れた透明度を有した。
【０１５４】
オーバープリント、印および接着剤層の厚さは、０．５ミル（０．０１２７ｍｍ）であった。
【０１５５】
（実施例２）
印刷プレス技術を介した薄フィルムラベル
別の例では、薄フィルムラベルを、８ステーションフレキソ印刷プレスを利用して調製した（表１）。図２Ｂを参照すると、この例において、キャリアシート１５０は、片面コーティングＰＥＴ剥離ライナー（Ｓｉｌｉｃｏｎａｔｕｒｅによって製造されたＳｉｌｐｈａｎ  Ｓ５０）であり、印刷されるＰＥＴ剥離ライナーの側は未処理であった。キャリアシートのＰＥＴ剥離ライナーを有する側とは反対の側を、剥離を強化するためにシリコーンコーティング１６０でコーティングした。プレスを、１〜２つのプレスステーションをオーバープリントコーティング層１３０の印刷に利用し、別の１〜４つのプレスステーションを印１２０（フレキソカラー１〜４）の印刷に利用し、別の１〜２つのステーションを感圧接着剤１１０の印刷に利用することができるように構成した。
【表１】
2021505425.tif 000003
【０１５６】
アニロックスローラーは、その表面に組み込まれたピラミッド形セルを含むクロムめっきまたはセラミック被覆ローラーであった。フレキソ印刷プレートを、コンピューター−プレート間フォトポリマーシステムを使用して設定した。フレキソ印刷プレートのインプリンティングは、コーティングおよび／またはインクが、第１の印刷ステーションで転写キャリアに、およびすべての後続の印刷ステーションで前のプリント／コーティングの上面に付与される場所を規定する。図４Ｄの一例では、これにより、印１２０が付与される区画にのみオーバープリント層１３０が付与されることを可能にした。これは、ラベルを製作するのに必要な材料の面積および体積を大幅に最小化する。
【０１５７】
オーバープリント層１３０は、Ｂａｙｈｙｄｒｏｌ（登録商標）ＵＨ  ２４０  ８０％ｗｔ／ｗｔ〜１００％ｗｔ／ｗｔの間、エタノール０％ｗｔ／ｗｔ〜２０％ｗｔ／ｗｔ（発泡および化粧コーティングを制御するため）、およびスチルベン蛍光増白剤であるＢｌａｎｋｏｐｈｏｒ  Ｐ１５０（Ｉｎｄｕｌｏｒ  Ａｍｅｒｉｃａ、Ｇｒａｈａｍ、ＮＣ）０％ｗｔ／ｗｔ〜１％ｗｔ／ｗｔを含みた。Ｂｌａｎｋｏｐｈｏｒ  Ｐ１５０は、乾燥されたコーティングの光学透明度／ヘーズを損なうことなく黒色光下で層の視覚レジストレーションを提供する黒色光感受性染料である。乾燥された層は、優れた透明度、破断伸びおよび最終引張強度を保有した。利用したインクは、水ベースのフレキソ印刷に利用される典型的なインクであった。
【０１５８】
使用した接着剤は、Ａｒｋｅｍａ  ９４６６（Ａｒｋｅｍａ製）９５％ｗｔ／ｗｔ〜１００％ｗｔ／ｗｔの間およびＢｌａｎｋｏｐｈｏｒ  Ｐ１５０  ０％ｗｔ／ｗｔ〜１％ｗｔ／ｗｔの間を含む配合物であった。Ａｒｋｅｍａ  ９４６６は、アクリルポリマー分散剤から形成される。乾燥接着剤配合物は、優れた光学透明度を保有した。
【０１５９】
フレキソインクを含むステーションで利用した印１２０は、複数行の文字、画像および標準的なバーコードを含みた。
【０１６０】
接着剤層１１０およびオーバープリント層１３０は光学的に透明であり、したがって、それらは、ラベルの付けられた容器からの禁欲的（ａｓｃｅｔｉｃ）価値も乱れももたらさなかった。材料の使用効率を最大にするためにオーバープリントおよび接着剤層の異なるレイアウトを、印１２０によってもたらされる美観的価値に影響を及ぼすことなく実証した（図４Ａ〜４Ｄを参照されたい）。
【０１６１】
プレスを、各フレキソステーションの後に稼働する強制通気オーブンを用いて毎分２５０フィートのウェブ速度で実行した。エレクトロビジョンおよびレジストレーションシステムを利用して、各プリントステーションで印およびコーティングを登録し、各ステーションのコーティングおよび印が前のステーションでコーティングまたは印刷された材料の上面に配置されるようにした。複数列またはレーンのラベルを、ウェブの幅にわたって製作した。キャリアフィルムを、巻き取り時にシリコーン処理側が感圧接着剤と接触するように、プレスの巻き戻しステーションで自動巻き取りさせた。
【０１６２】
キャリアフィルム１５０に、成功裡に、単一ラベルの幅に切り目を入れ、ＰＥＴのコーティングされていない側から薄ラベルが離層することなく巻き戻した。
【０１６３】
キャリアフィルムウェブを、単一ラベルの接着剤側を単一の容器と接触させる特注のフィクスチャーに入れた。薄ラベルを、成功裡に、キャリアフィルムから容器３００（図２）に転写した。各グループについて４個で、１２個の容器を試験した。試験容器３００は、ガラス、ＰＥＴおよびＰＰスタイルボトルを含んだ。
【０１６４】
（実施例３）
単官能性または多官能性モノマーおよびオリゴマーからの薄フィルムラベル
実験を実施して、（ｉ）オーバープリント層を形成するためのＵＶ硬化性前駆体材料、例えば、単官能性または多官能性モノマーおよびオリゴマーの硬化能力、（ｉｉ）ＵＶ硬化オーバープリント層の耐薬品性、（ｉｉｉ）例示的なキャリアフィルム（ＰＥＴ）からのＵＶ硬化オーバープリント層の離層特性、ならびに（ｉｖ）ガラス基材からの例示的なＵＶ硬化感圧接着剤の剥離に必要とされる力を決定した。試験は、同一の成分を含む２つの別々のサンプルについて実施した。
【０１６５】
単一成分モノマーシステム
図５を参照すると、光開始剤（９％ｗｔ／ｗｔ）とブレンドされた単一成分モノマーまたはオリゴマー（９１％ｗｔ／ｗｔ）を含む配合物から形成されたオーバープリント層１３０を含む模式図５００が示されている。各成分を、９％ｗｔ／ｗｔの光開始剤ブレンドと混合し、Ｍａｙｅｒロッドバー（＃１１または＃０）によりキャリアフィルム１５０上にコーティングして、ブレンドのフィルムを形成した。キャリアフィルムは、ＳＫＣ製３００ゲージＰＥＴであった。ブレンドのフィルムを、１００ｆｐｍで高強度（４００Ｗ）のヨウ化水銀鉄ＵＶ源を用いて硬化させて、フィルムの形態のオーバープリント層１３０（図５を参照されたい）を形成した。光開始剤ブレンドは、光開始剤のトリプルブレンドであり、ジメチルヒドロキシアセトフェノン（ＤＭＨＡ）４０％ｗｔ／ｗｔ、２，４，６−トリメチルベンゾイルジフェニルホスホンオキシド（ＴＰＯ）３０％ｗｔ／ｗｔ、およびヒドロキシルシクロヘキシルフェニルケトン（ＣＰＫ）３０％ｗｔ／ｗｔを含みた。
【０１６６】
ＰＥＴキャリアフィルムからのオーバープリント層フィルムの離層力を、ＡＳＴＭ方法Ｄ−３３３０に従い、Ｔｈｗｉｎｇ−Ａｌｂｅｒｔ  ＦＰ−２２６０機器を使用して測定した。１’’×６’’のＰＥＴコーティングオーバープリント層フィルムサンプル面積をステージに固定し、ロードセルジョークランプに留めた。サンプルを約１８０°の角度で全サンプル長さにわたって引っ張った。ＰＥＴからオーバープリント層フィルムを離層するのに必要とされた力を、離層剥離力は単位ｇ／ｍｍで、負荷平均剥離力は単位ｇで、記録した。
【０１６７】
２−ブタノン（ＭＥＫ）およびイソプロピルアルコール（ＩＰＡ）摩擦試験を、こすれ面にチーズクロスを備えたＣｒｏｃｋ  Ｍｅｔｅｒ  Ｒｕｂ試験機を用いて行った。ＭＥＫまたはＩＰＡのいずれかで飽和させたオーバープリント層フィルムサンプルを、機械により往復で５０回こすった。オーバープリント層フィルムサンプルの分離または損傷を、不合格に気付くまでに往復でこすった回数のスコアＦで示した。例えば、Ｆ−２０は、フィルムサンプルが往復で２０回こすった後に、化学摩擦試験に不合格であったことを示した。往復で５０回こすっても損傷を受けなかったサンプルはスコアＰとし、これは、サンプルが化学摩擦試験に合格したことを示している。
【表２】
2021505425.tif 000004
【０１６８】
このグループの単一成分フィルムサンプルは、ＴＭＰＴＡのようにフィルム品質が不十分であることに起因して、またはＳＲ  ７４０Ａのように硬化しなかったことに起因してのいずれかで、離層試験に供しなかった。硬化しなかった成分は、単官能性を有する材料であった。ＴＭＰＴＡの場合、硬化は達成されたが、フィルムは、硬化の間に収縮した。得られた硬化フィルムは、大きな破片に割れ、これを、ＭＥＫおよびＩＰＡにより摩擦試験した。ＴＭＰＴＡは、両方の５０往復摩擦試験に合格した。
【０１６９】
硬化性ＩＢＯＡおよびＴＭＣＨＡモノマーなどからいくつかの単一成分フィルムを形成したが、これらのフィルムは離層しなかった。さらに、離層しなかった単一成分フィルムはまた、化学摩擦試験に合格しなかった。多官能性、単一成分システムについての結果を表３に示す。
【表３】
2021505425.tif 000005
【０１７０】
離層剥離力は、０．１４ｇ／ｍｍ〜１．０９ｇ／ｍｍの範囲であり、一方、負荷平均力は、１．１０ｇ〜６．１５ｇの範囲であった。
【０１７１】
単一成分オリゴマーシステム
単一成分オリゴマーシステムについての結果を表４に示す。
【表４】
2021505425.tif 000006
【０１７２】
モノマーから形成された単一成分フィルムで観察された通り、離層しなかったオリゴマーから形成された単一成分フィルムもまた、化学摩擦試験に合格しなかった。
【０１７３】
多官能性単一成分オリゴマーシステムについての試験結果を表５に示す。
【表５】
2021505425.tif 000007
【０１７４】
表５のデータによって実証される通り、ウレタンアクリレートは、典型的には、より高い負荷平均力値を有するが、離層剥離値は約３ｇ／ｍｍ〜５ｇ／ｍｍを超えて増加しない。
【０１７５】
ＵＶ硬化感圧接着剤
すべてのＵＶ感圧接着剤（ＰＳＡ）材料は、Ａｃｔｅｇａ  Ｎｏｒｔｈ  Ａｍｅｒｉｃａによって供給された。図６を参照すると、接着剤層１１０および未処理の５００ゲージＰＥＴキャリアフィルム１５０を含む模式図が示されている。ＵＶ硬化性ＰＳＡを、＃１１  Ｍａｙｅｒロッドを用いて未処理の５００ゲージＰＥＴキャリアフィルム１５０に付与し、高強度（４００ｍＷ）および５０ｆｐｍで硬化して接着剤層１１０を形成した。次いで、コーティングされたサンプルを、１’’×６’’のストリップに切断し、４．５ｌｂ重量のローラーを使用してガラススライドに付与した。２３℃で２分間放置した後、定量的剥離力を、Ｔｈｗｉｎｇ−Ａｌｂｅｒｔ  ＦＰ−２２６０機器を用いて測定した。結果を表６に示す。
【表６】
2021505425.tif 000008
【０１７６】
上の表に列挙された３種のＵＶ  ＰＳＡ材料について、剥離力値は、３１ｇ／ｍｍ〜４０ｇ／ｍｍの範囲であり、負荷平均力値は３５５ｇ〜６２７ｇの範囲であった。ＰＳＡについての２分剥離力値は、オーバープリント層単一成分フィルムについて測定された離層力よりも約３７倍〜２２０倍大きい。
【０１７７】
上の実験で記載された剥離力の値（ｇ／ｍｍ）は、所与の距離にわたってサンプルを離層するのに必要とされる力を表し、一方、負荷平均力（ｇ）は、離層試験の間にサンプルの全長さにわたって測定された平均力である。この力はサンプルの長さにわたって変動し得るが、報告値は経験した平均力である。
【図１Ａ】
2021505425.tif 000009
【図１Ｂ】
2021505425.tif 000010
【図２Ａ】
2021505425.tif 000011
【図２Ｂ】
2021505425.tif 000012
【図３】
2021505425.tif 000013
【図４Ａ】
2021505425.tif 000014
【図４Ｂ】
2021505425.tif 000015
【図４Ｃ】
2021505425.tif 000016
【図４Ｄ】
2021505425.tif 000017
【図５】
2021505425.tif 000018
【図６】
2021505425.tif 000019
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
薄フィルムラベルおよびキャリアフィルムを含むラベルシステムであって、
前記ラベルが、オーバープリント層、印層、剥離層および接着剤層を含み、前記印層が、前記オーバープリント層と前記接着剤層との間に位置し、前記オーバープリント層が、ＵＶ硬化性前駆体材料から形成され、前記ＵＶ硬化性前駆体材料が、トリメチロールプロパントリアクリレート、ネオペンチルグリコールプロポキシレート（２）ジアクリレート、ジプロピレングリコールジアクリレート、トリグリセロールジアクリレート、ヘキサンジオールジアクリレート、エトキシル化（３）ビスフェノールＡジアクリレート、トリメトキシロールプロパンエトキシトリアクリレート、エトキシル化（２０）トリメチロールプロパントリアクリレート、もしくはエトキシル化（１５）トリメチロールプロパントリアクリレート、またはそれらの組合せであり、
前記キャリアフィルムが、第１の側および第２の側を含み、前記剥離層が、前記キャリアフィルムの片側のみに接して存在し、
前記オーバープリント層が、前記キャリアフィルムの前記第２の側と接触しており、
前記オーバープリント層と前記キャリアフィルムとの間の接着が、前記キャリアフィルムから前記オーバープリント層を分離するための０．１ｇ／ｍｍよりも大きく最大５ｇ／ｍｍの離層剥離力を必要とするように十分強力である、ラベルシステム。
【請求項２】
前記オーバープリント層が、イソプロパノール、メチルエチルケトン、またはその両方に対して耐薬品性である、請求項１に記載のシステム。
【請求項３】
前記オーバープリント層が、ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；またはそれらのコポリマーもしくは組合せからなる群から選択されるポリマーを含む、請求項１に記載のシステム。
【請求項４】
前記オーバープリント層の耐薬品性が、こすれ面にチーズクロスを備えた摩擦試験機を使用して分析され、前記オーバープリント層が、メチルエチルケトンまたはイソプロピルアルコールで飽和されており、前記オーバープリント層が、機械により往復で５０回こすられる、請求項２に記載のシステム。
【請求項５】
前記ラベルが、０．００２５４ｍｍ〜０．０３８１ｍｍの範囲の厚さを有し、好ましくは前記ラベルの前記厚さが、０．０１０２ｍｍ〜０．０１５２ｍｍの範囲である、請求項１〜４のいずれか１項に記載のシステム。
【請求項６】
前記第１の側が、前記剥離層を含み、
前記システムが、巻かれたまたは積層された２つまたはそれよりも多いシステムのセットである場合、前記接着剤層が、前記システムの前記剥離層および／または前記セットの隣接するシステムの前記剥離層と接触している、請求項１〜５のいずれか１項に記載のシステム。
【請求項７】
前記オーバープリント層が、ヘーズメーターを使用して決定して、０％〜２０％の範囲、好ましくは、０％〜１０％の範囲のヘーズ測定値、および５０％またはそれよりも大きい破断伸びを有する、請求項１〜６のいずれか１項に記載のシステム。
【請求項８】
キャリアフィルムに複数の薄フィルムラベルを含む薄フィルムラベルのグループであって、各薄フィルムラベルが、オーバープリント層、印層、剥離層および接着剤層を含み、前記印層が、前記オーバープリント層と前記接着剤層との間に位置し、前記オーバープリント層が、ＵＶ硬化性前駆体材料から形成され、前記ＵＶ硬化性前駆体材料が、トリメチロールプロパントリアクリレート、ネオペンチルグリコールプロポキシレート（２）ジアクリレート、ジプロピレングリコールジアクリレート、トリグリセロールジアクリレート、ヘキサンジオールジアクリレート、エトキシル化（３）ビスフェノールＡジアクリレート、トリメトキシロールプロパンエトキシトリアクリレート、エトキシル化（２０）トリメチロールプロパントリアクリレート、もしくはエトキシル化（１５）トリメチロールプロパントリアクリレート、またはそれらの組合せであり、
前記キャリアフィルムが、第１の側および第２の側を含み、前記剥離層が、前記キャリアフィルムの片側のみに接して存在し、
前記オーバープリント層が、前記キャリアフィルムの前記第２の側と接触しており、
前記オーバープリント層と前記キャリアフィルムとの間の接着が、前記キャリアフィルムから前記オーバープリント層を分離するための０．１ｇ／ｍｍよりも大きく最大５ｇ／ｍｍの離層剥離力を必要とするように十分強力であり、各薄フィルムラベルが、前記薄フィルムグループの他のラベルと不連続である、グループ。
【請求項９】
前記オーバープリント層が、イソプロパノール、メチルエチルケトン、またはその両方に対して耐薬品性である、請求項８に記載のグループ。
【請求項１０】
前記オーバープリント層が、ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；またはそれらのコポリマーもしくは組合せからなる群から選択されるポリマーを含む、請求項８に記載のグループ。
【請求項１１】
前記オーバープリント層の耐薬品性が、こすれ面にチーズクロスを備えた摩擦試験機を使用して分析され、前記オーバープリント層が、メチルエチルケトンまたはイソプロピルアルコールで飽和されており、前記オーバープリント層が、機械により往復で５０回こすられる、請求項９に記載のグループ。
【請求項１２】
前記ラベルが、０．００２５４ｍｍ〜０．０３８１ｍｍの範囲の厚さを有し、好ましくは前記ラベルの前記厚さが、０．０１０２〜０．０１５２ｍｍの範囲である、請求項８〜１１のいずれか１項に記載のグループ。
【請求項１３】
前記第１の側が、前記剥離層を含み、
前記グループが、巻かれたまたは積層された２つまたはそれよりも多いグループのセットである場合、前記接着剤層が、前記グループの前記剥離層および／または前記セットの隣接するグループの前記剥離層と接触している、請求項８〜１２のいずれか１項に記載のグループ。
【請求項１４】
前記オーバープリント層が、ヘーズメーターを使用して決定して、０％〜２０％の範囲、好ましくは、０％〜１０％の範囲のヘーズ測定値、および５０％またはそれよりも大きい破断伸びを有する、請求項８〜１３のいずれか１項に記載のグループ。
【請求項１５】
前記薄フィルムラベルの各々の前記印層が、全印の一部分を含む、請求項８〜１４のいずれか１項に記載のグループ。
【請求項１６】
複数の前記薄フィルムラベルが合わせられた場合、それらが、全印を形成する、請求項１５に記載のグループ。
【請求項１７】
オーバープリント層、印層、剥離層および接着剤層を含む薄フィルムラベルであって、前記印層が、前記オーバープリント層と前記接着剤層との間に位置し、前記オーバープリント層が、ＵＶ硬化性前駆体材料から形成され、前記ＵＶ硬化性前駆体材料が、トリメチロールプロパントリアクリレート、ネオペンチルグリコールプロポキシレート（２）ジアクリレート、ジプロピレングリコールジアクリレート、トリグリセロールジアクリレート、ヘキサンジオールジアクリレート、エトキシル化（３）ビスフェノールＡジアクリレート、トリメトキシロールプロパンエトキシトリアクリレート、エトキシル化（２０）トリメチロールプロパントリアクリレート、もしくはエトキシル化（１５）トリメチロールプロパントリアクリレート、またはそれらの組合せであり、
前記オーバープリント層が、キャリアフィルムと接触しており、
前記オーバープリント層と前記キャリアフィルムとの間の接着が、前記キャリアフィルムから前記オーバープリント層を分離するための０ｇ／ｍｍよりも大きく最大５ｇ／ｍｍの離層剥離力を必要とするように十分強力であり、
前記キャリアフィルムが、第１の側および第２の側を含み、前記剥離層が、前記キャリアフィルムの片側のみに接して存在する、薄フィルムラベル。
【請求項１８】
前記オーバープリント層が、イソプロパノール、メチルエチルケトン、またはその両方に対して耐薬品性である、請求項１７に記載のラベル。
【請求項１９】
前記オーバープリント層が、ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；またはそれらのコポリマーもしくは組合せからなる群から選択されるポリマーを含む、請求項１７に記載のラベル。
【請求項２０】
前記オーバープリント層の耐薬品性が、こすれ面にチーズクロスを備えた摩擦試験機を使用して分析され、前記オーバープリント層が、メチルエチルケトンまたはイソプロピルアルコールで飽和されており、前記オーバープリント層が、機械により往復で５０回こすられる、請求項１８に記載のラベル。
【請求項２１】
前記ラベルが、０．００２５４ｍｍ〜０．０３８１ｍｍの範囲の厚さを有し、好ましくは前記ラベルの前記厚さが、０．０１０２〜０．０１５２ｍｍの範囲である、請求項１７〜２０のいずれか１項に記載のラベル。
【請求項２２】
前記オーバープリント層が、ヘーズメーターを使用して決定して、０％〜２０％の範囲、好ましくは、０％〜１０％の範囲のヘーズ測定値、および５０％またはそれよりも大きい破断伸びを有する、請求項１７〜２０のいずれか１項に記載のラベル。
【請求項２３】
請求項１に記載のラベルシステムを作製する方法であって、
（ａ）オーバープリント層を形成するために、キャリアフィルム上にＵＶ硬化性前駆体組成物を印刷またはコーティングするステップであって、第２の剥離層が前記ャリアフィルムに付与されない、ステップ、
（ｂ）前記コーティングを硬化させ、前記オーバープリント層を形成するために、前記コーティングを紫外照射に曝露するステップ、
（ｃ）前記印層を形成するために、インク配合物を、１回または複数回、前記オーバープリント層に印刷するステップ、および
（ｄ）前記接着剤層を形成するように、前記印層の上面および前記オーバープリント層の任意の露出部分に接着剤層を形成するために、前駆体配合物をコーティングまたは印刷するステップ
を含む、方法。
【請求項２４】
前記ＵＶ硬化性前駆体組成物が、光開始剤およびＵＶ硬化性前駆体材料を含む、請求項２３に記載の方法。
【請求項２５】
前記ＵＶ硬化性前駆体材料が、単官能性もしくは多官能性モノマーもしくはオリゴマー、またはそれらの組合せを含む、請求項２４に記載の方法。
【請求項２６】
前記ＵＶ硬化性前駆体材料が、単一のアクリレートまたはアルカクリレート官能性基を含む、請求項２４に記載の方法。
【請求項２７】
前記ＵＶ硬化性前駆体材料が、多官能性前駆体材料である、請求項２４に記載の方法。
【請求項２８】
前記ＵＶ硬化性前駆体材料が、２つもしくはそれよりも多いアクリレート官能性基、２つもしくはそれよりも多いアルカクリレート官能性基、またはそれらの組合せを含む化合物である、請求項２７に記載の方法。
【請求項２９】
前記ＵＶ硬化性前駆体材料が、トリメチロールプロパントリアクリレート；ネオペンチルグリコールプロポキシレート（２）ジアクリレート；ジプロピレングリコールジアクリレート；トリグリセロールジアクリレート；ヘキサンジオールジアクリレート；エトキシル化（３）ビスフェノールＡジアクリレート；トリメトキシロールプロパンエトキシトリアクリレート；エトキシル化（２０）トリメチロールプロパントリアクリレート；もしくはエトキシル化（１５）トリメチロールプロパントリアクリレート；またはそれらの組合せである、請求項２８に記載の方法。
【請求項３０】
前記光開始剤が、２種またはそれよりも多い光開始剤のブレンドである、請求項２３〜２９のいずれか１項に記載の方法。
【請求項３１】
前記光開始剤が、ジメチルヒドロキシアセトフェノン、２，４，６−トリメチルベンゾイルジフェニルホスホンオキシド、ヒドロキシルシクロヘキシルフェニルケトン、２，２−ジメトキシ−２−フェニルアセトフェノン、ベンゾフェノン、２，２−ジエチルオキシアセトフェノン、２，４−ジエチルチオキサントン、イソプロピルチオキサトン、２，４，６−トリメチルベンゾイルジフェニルホスフィンオキシドジメチルヒドロキシアセトフェノン、エチル（２，４，６−トリメチルベンゾイル）フェニルホスフィネート、２−フェニルベンゾフェノン、メチル−ｏ−ベンゾイル−ベンゾエートもしくはメチルベンゾイルホルメート、またはそれらの組合せである、請求項２３〜２９のいずれか１項に記載の方法。
【請求項３２】
前記ＵＶ硬化性前駆体組成物が、１０％（ｗｔ／ｗｔ）未満の溶媒を含む、請求項２３〜２９のいずれか１項に記載の方法。
【請求項３３】
ステップ（ｂ）において、前記コーティングが、好ましくは１回、１０ｍＪ／ｃｍ２〜１，０００ｍＪ／ｃｍ２、１００ｍＪ／ｃｍ２〜８００ｍＪ／ｃｍ２、最も好ましくは２００ｍＪ／ｃｍ２〜４５０ｍＪ／ｃｍ２の総曝露エネルギーでＵＶ照射に曝露される、請求項２３〜３２のいずれか１項に記載の方法。
【請求項３４】
ステップ（ｂ）の後、前記前駆体組成物中のモノマーまたはオリゴマーの少なくとも約８０％、８５％、９０％、９１％、９２％、９３％、９４％、９５％、９６％、９７％、９８％または９９％が重合される、請求項２３〜３３のいずれか１項に記載の方法。
【請求項３５】
前記システムを巻くステップをさらに含み、ロールが、前記キャリアフィルムに２つまたはそれよりも多いラベルを含む、請求項２３〜３４のいずれか１項に記載の方法。
【請求項３６】
前記キャリアフィルムの材料がポリエチレンテレフタレートである、請求項１に記載のシステム。
【手続補正２】
【補正対象書類名】明細書
【補正対象項目名】００１４
【補正方法】変更
【補正の内容】
【００１４】
複数のラベルは、典型的には、圧延され得る単一シートまたはキャリアフィルムのウェブに形成される。次いで、各ラベルは取り外され、必要であれば接着剤側が活性化され、容器と接触して配置され得る。ラベルが容器上に配置された場合、キャリアフィルムはフィルムラベルから分離され、再使用および／またはリサイクルされ得る。
本発明の実施形態において、例えば以下の項目が提供される。
（項目１）
薄フィルムラベルおよびキャリアフィルムを含むラベルシステムであって、
前記ラベルが、オーバープリント層、印層および接着剤層を含み、前記印層が、前記オーバープリント層と前記接着剤層との間に位置し、前記オーバープリント層が、ポリ（アクリレート）ポリマー、ポリ（アルカクリレート）ポリマーおよびポリ（エトキシル化アクリレート）ポリマー、またはそれらのコポリマーもしくは組合せからなる群から選択されるポリマーを含み、
前記オーバープリント層が、前記キャリアフィルムの片側と接触しており、
前記オーバープリント層と前記キャリアフィルムとの間の接着が、前記キャリアフィルムから前記オーバープリント層を分離するための０ｇ／ｍｍよりも大きく最大５ｇ／ｍｍの離層剥離力を必要とするように十分強力である、ラベルシステム。
（項目２）
前記オーバープリント層が、イソプロパノール、メチルエチルケトン、またはその両方に対して耐薬品性である、項目１に記載のシステム。
（項目３）
前記オーバープリント層が、ＵＶ硬化性前駆体材料から形成され、前記ＵＶ硬化性前駆体材料が、多官能性前駆体材料である、項目１または項目２に記載のシステム。
（項目４）
前記ＵＶ硬化性前駆体材料が、２つもしくはそれよりも多いアクリレート官能性基、２つもしくはそれよりも多いアルカクリレート官能性基、またはそれらの組合せを含む化合物である、項目３に記載のシステム。
（項目５）
前記ＵＶ硬化性前駆体材料が、トリメチロールプロパントリアクリレート、ネオペンチルグリコールプロポキシレート（２）ジアクリレート、ジプロピレングリコールジアクリレート、トリグリセロールジアクリレート、ヘキサンジオールジアクリレート、エトキシル化（３）ビスフェノールＡジアクリレート、トリメトキシロールプロパンエトキシトリアクリレート、エトキシル化（２０）トリメチロールプロパントリアクリレート、もしくはエトキシル化（１５）トリメチロールプロパントリアクリレート、またはそれらの組合せである、項目４に記載のシステム。
（項目６）
前記オーバープリント層が、ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；またはそれらのコポリマーもしくは組合せからなる群から選択されるポリマーを含む、項目１に記載のシステム。
（項目７）
前記オーバープリント層の耐薬品性が、こすれ面にチーズクロスを備えた摩擦試験機を使用して分析され、前記オーバープリント層が、メチルエチルケトンまたはイソプロピルアルコールで飽和されており、前記オーバープリント層が、機械により往復で５０回こすられる、項目２に記載のシステム。
（項目８）
前記ラベルが、０．００２５４ｍｍ〜０．０３８１ｍｍの範囲の厚さを有し、好ましくは前記ラベルの前記厚さが、０．０１０２ｍｍ〜０．０１５２ｍｍの範囲である、項目１〜７のいずれか１項に記載のシステム。
（項目９）
前記キャリアフィルムが、第１の側および第２の側を含み、
前記第１の側が、第１の剥離層を含み、
前記システムが、巻かれたまたは積層された２つまたはそれよりも多いシステムのセットである場合、前記接着剤層が、前記システムの前記第１の剥離層および／または前記セットの隣接するシステムの第１の剥離層と接触している、項目１〜８のいずれか１項に記載のシステム。
（項目１０）
前記キャリアフィルムが、第１の側および第２の側を含み、前記第１の側が、第１の剥離層を含み、前記第２の側が、第２の剥離層を含み、前記第２の剥離層が、前記オーバープリント層と接触している、項目１〜８のいずれか１項に記載のシステム。
（項目１１）
前記オーバープリント層が、ヘーズメーターを使用して決定して、０％〜２０％の範囲、好ましくは、０％〜１０％の範囲のヘーズ測定値、および５０％またはそれよりも大きい破断伸びを有する、項目１〜１０のいずれか１項に記載のシステム。
（項目１２）
前記オーバープリント層と前記キャリアフィルムまたは前記第２の剥離層との間の接着が、前記キャリアフィルムまたは前記第２の剥離層から前記オーバープリント層を分離するための０．０１ｇ／ｍｍ〜５ｇ／ｍｍ、必要に応じて０．０１ｇ／ｍｍ〜３ｇ／ｍｍの範囲の離層剥離力を必要とするように十分強力である、項目１〜１１のいずれか１項に記載のシステム。
（項目１３）
前記オーバープリント層と前記キャリアフィルムまたは前記第２の剥離層との間の接着が、前記キャリアフィルムまたは前記第２の剥離層から前記オーバープリント層を分離するための０．１ｇ／ｍｍ〜５ｇ／ｍｍ、必要に応じて０．１ｇ／ｍｍ〜３ｇ／ｍｍの範囲の離層剥離力を必要とするように十分強力である、項目１〜１２のいずれか１項に記載のシステム。
（項目１４）
キャリアフィルムに複数の薄フィルムラベルを含む薄フィルムラベルのグループであって、各薄フィルムラベルが、オーバープリント層、印層および接着剤層を含み、前記印層が、前記オーバープリント層と前記接着剤層との間に位置し、前記オーバープリント層が、ポリ（アクリレート）ポリマー、ポリ（アルカクリレート）ポリマーおよびポリ（エトキシル化アクリレート）ポリマー、またはそれらのコポリマーもしくは組合せからなる群から選択されるポリマーを含み、
前記オーバープリント層が、前記キャリアフィルムの片側と接触しており、
前記オーバープリント層と前記キャリアフィルムとの間の接着が、前記キャリアフィルムから前記オーバープリント層を分離するための０ｇ／ｍｍよりも大きく最大５ｇ／ｍｍの離層剥離力を必要とするように十分強力であり、各ラベルが、前記グループの他のラベルと不連続である、グループ。
（項目１５）
前記オーバープリント層が、イソプロパノール、メチルエチルケトン、またはその両方に対して耐薬品性である、項目１４に記載のグループ。
（項目１６）
前記オーバープリント層が、ＵＶ硬化性前駆体材料から形成され、前記ＵＶ硬化性前駆体材料が、多官能性前駆体材料である、項目１４または項目１５に記載のグループ。
（項目１７）
前記ＵＶ硬化性前駆体材料が、２つもしくはそれよりも多いアクリレート官能性基、２つもしくはそれよりも多いアルカクリレート官能性基、またはそれらの組合せを含む化合物である、項目１６に記載のグループ。
（項目１８）
前記ＵＶ硬化性前駆体材料が、トリメチロールプロパントリアクリレート；ネオペンチルグリコールプロポキシレート（２）ジアクリレート；ジプロピレングリコールジアクリレート；トリグリセロールジアクリレート；ヘキサンジオールジアクリレート；エトキシル化（３）ビスフェノールＡジアクリレート；トリメトキシロールプロパンエトキシトリアクリレート；エトキシル化（２０）トリメチロールプロパントリアクリレート；エトキシル化（１５）トリメチロールプロパントリアクリレート、またはそれらの組合せである、項目１７に記載のグループ。
（項目１９）
前記オーバープリント層が、ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；またはそれらのコポリマーもしくは組合せからなる群から選択されるポリマーを含む、項目１４に記載のグループ。
（項目２０）
前記オーバープリント層の耐薬品性が、こすれ面にチーズクロスを備えた摩擦試験機を使用して分析され、前記オーバープリント層が、メチルエチルケトンまたはイソプロピルアルコールで飽和されており、前記オーバープリント層が、機械により往復で５０回こすられる、項目１５に記載のグループ。
（項目２１）
前記ラベルが、０．００２５４ｍｍ〜０．０３８１ｍｍの範囲の厚さを有し、好ましくは前記ラベルの前記厚さが、０．０１０２〜０．０１５２ｍｍの範囲である、項目１４〜２０のいずれか１項に記載のグループ。
（項目２２）
前記キャリアフィルムが、第１の側および第２の側を含み、
前記第１の側が、第１の剥離層を含み、
前記システムが、巻かれたまたは積層された２つまたはそれよりも多いシステムのセットである場合、前記接着剤層が、前記システムの前記第１の剥離層および／または前記セットの隣接するシステムの第１の剥離層と接触している、項目１４〜２１のいずれか１項に記載のグループ。
（項目２３）
前記キャリアフィルムが、第１の側および第２の側を含み、前記第１の側が、第１の剥離層を含み、前記第２の側が、第２の剥離層を含み、前記第２の剥離層が、前記オーバープリント層と接触している、項目１４〜２１のいずれか１項に記載のグループ。
（項目２４）
前記オーバープリント層が、ヘーズメーターを使用して決定して、０％〜２０％の範囲、好ましくは、０％〜１０％の範囲のヘーズ測定値、および５０％またはそれよりも大きい破断伸びを有する、項目１４〜２３のいずれか１項に記載のグループ。
（項目２５）
前記オーバープリント層と前記キャリアフィルムまたは前記第２の剥離層との間の接着が、前記キャリアフィルムまたは前記第２の剥離層から前記オーバープリント層を分離するための０．０１ｇ／ｍｍ〜５ｇ／ｍｍ、必要に応じて０．０１ｇ／ｍｍ〜３ｇ／ｍｍの範囲の離層剥離力を必要とするように十分強力である、項目１４〜２４のいずれか１項に記載のグループ。
（項目２６）
前記オーバープリント層と前記キャリアフィルムまたは前記第２の剥離層との間の接着が、前記キャリアフィルムまたは前記第２の剥離層から前記オーバープリント層を分離するための０．１ｇ／ｍｍ〜５ｇ／ｍｍ、必要に応じて０．１ｇ／ｍｍ〜３ｇ／ｍｍの範囲の離層剥離力を必要とするように十分強力である、項目１４〜２５のいずれか１項に記載のグループ。
（項目２７）
前記薄フィルムラベルの各々の前記印層が、全印の一部分を含む、項目２６に記載のグループ。
（項目２８）
複数の前記薄フィルムラベルが合わせられた場合、それらが、全印を形成する、項目２７に記載のグループ。
（項目２９）
前記キャリアフィルムの前記第２の側が、第２の剥離層を含み、前記第２の剥離層が、前記オーバープリント層と接触しており、前記第１の剥離層が、前記第２の剥離層が前記オーバープリント層から分離するよりも容易に、前記接着剤層から分離する、項目２２に記載のグループ。
（項目３０）
オーバープリント層、印層および接着剤層を含む薄フィルムラベルであって、前記印層が、前記オーバープリント層と前記接着剤層との間に位置し、前記オーバープリント層が、ポリ（アクリレート）ポリマー、ポリ（アルカクリレート）ポリマーおよびポリ（エトキシル化アクリレート）ポリマー、またはそれらのコポリマーもしくは組合せからなる群から選択されるポリマーを含み、
前記オーバープリント層が、キャリアフィルムの片側と接触しており、
前記オーバープリント層と前記キャリアフィルムとの間の接着が、前記キャリアフィルムから前記オーバープリント層を分離するための０ｇ／ｍｍよりも大きく最大５ｇ／ｍｍの離層剥離力を必要とするように十分強力であり、各ラベルが、グループの他のラベルと不連続である、薄フィルムラベル。
（項目３１）
前記オーバープリント層が、イソプロパノール、メチルエチルケトン、またはその両方に対して耐薬品性である、項目３０に記載のラベル。
（項目３２）
前記オーバープリント層が、ＵＶ硬化性前駆体材料から形成され、前記ＵＶ硬化性前駆体材料が、多官能性前駆体材料である、項目３０または項目３１に記載のラベル。
（項目３３）
前記ＵＶ硬化性前駆体材料が、２つもしくはそれよりも多いアクリレート官能性基、２つもしくはそれよりも多いアルカクリレート官能性基、またはそれらの組合せを含む化合物である、項目３２に記載のラベル。
（項目３４）
前記ＵＶ硬化性前駆体材料が、トリメチロールプロパントリアクリレート；ネオペンチルグリコールプロポキシレート（２）ジアクリレート；ジプロピレングリコールジアクリレート；トリグリセロールジアクリレート；ヘキサンジオールジアクリレート、エトキシル化（３）ビスフェノールＡジアクリレート；トリメトキシロールプロパンエトキシトリアクリレート；エトキシル化（２０）トリメチロールプロパントリアクリレート；エトキシル化（１５）トリメチロールプロパントリアクリレート；またはそれらの組合せである、項目３３に記載のラベル。
（項目３５）
前記オーバープリント層が、ポリ（トリメチロールプロパントリアクリレート）；ポリ（ネオペンチルグリコールプロポキシレート（２）ジアクリレート）；ポリ（ジプロピレングリコールジアクリレート）；ポリ（トリグリセロールジアクリレート）；ポリ（ヘキサンジオールジアクリレート）；ポリ（エトキシル化（３）ビスフェノールＡジアクリレート）；ポリ（トリメトキシロールプロパンエトキシトリアクリレート）；ポリ（エトキシル化（２０）トリメチロールプロパントリアクリレート）；およびポリ（エトキシル化（１５）トリメチロールプロパントリアクリレート）；またはそれらのコポリマーもしくは組合せからなる群から選択されるポリマーを含む、項目３０に記載のラベル。
（項目３６）
前記オーバープリント層の耐薬品性が、こすれ面にチーズクロスを備えた摩擦試験機を使用して分析され、前記オーバープリント層が、メチルエチルケトンまたはイソプロピルアルコールで飽和されており、前記オーバープリント層が、機械により往復で５０回こすられる、項目３１に記載のラベル。
（項目３７）
前記ラベルが、０．００２５４ｍｍ〜０．０３８１ｍｍの範囲の厚さを有し、好ましくは前記ラベルの前記厚さが、０．０１０２〜０．０１５２ｍｍの範囲である、項目３０〜３６のいずれか１項に記載のラベル。
（項目３８）
前記オーバープリント層が、ヘーズメーターを使用して決定して、０％〜２０％の範囲、好ましくは、０％〜１０％の範囲のヘーズ測定値、および５０％またはそれよりも大きい破断伸びを有する、項目３０〜３６のいずれか１項に記載のラベル。
（項目３９）
項目１に記載のラベルシステムを作製する方法であって、
（ａ）オーバープリント層を形成するために、キャリアフィルム上にＵＶ硬化性前駆体組成物を印刷またはコーティングするステップ、
（ｂ）前記コーティングを硬化させ、前記オーバープリント層を形成するために、前記コーティングを紫外（ＵＶ）照射に曝露するステップ、
（ｃ）前記印層を形成するために、インク配合物を、１回または複数回、前記オーバープリント層に印刷するステップ、
（ｄ）前記接着剤層を形成するように、前記印層の上面および前記オーバープリント層の任意の露出部分に接着剤層を形成するために、前駆体配合物をコーティングまたは印刷するステップ
を含む、方法。
（項目４０）
前記ＵＶ硬化性前駆体組成物が、光開始剤およびＵＶ硬化性前駆体材料を含む、項目３９に記載の方法。
（項目４１）
前記ＵＶ硬化性前駆体材料が、単官能性もしくは多官能性モノマーもしくはオリゴマー、またはそれらの組合せを含む、項目４０に記載の方法。
（項目４２）
前記ＵＶ硬化性前駆体材料が、単一のアクリレートまたはアルカクリレート官能性基を含む、項目４０に記載の方法。
（項目４３）
前記ＵＶ硬化性前駆体材料が、多官能性前駆体材料である、項目４０に記載の方法。
（項目４４）
前記ＵＶ硬化性前駆体材料が、２つもしくはそれよりも多いアクリレート官能性基、２つもしくはそれよりも多いアルカクリレート官能性基、またはそれらの組合せを含む化合物である、項目４３に記載の方法。
（項目４５）
前記ＵＶ硬化性前駆体材料が、トリメチロールプロパントリアクリレート；ネオペンチルグリコールプロポキシレート（２）ジアクリレート；ジプロピレングリコールジアクリレート；トリグリセロールジアクリレート；ヘキサンジオールジアクリレート；エトキシル化（３）ビスフェノールＡジアクリレート；トリメトキシロールプロパンエトキシトリアクリレート；エトキシル化（２０）トリメチロールプロパントリアクリレート；もしくはエトキシル化（１５）トリメチロールプロパントリアクリレート；またはそれらの組合せである、項目４４に記載の方法。
（項目４６）
前記光開始剤が、２種またはそれよりも多い光開始剤のブレンドである、項目３９〜４５のいずれか１項に記載の方法。
（項目４７）
前記光開始剤が、ジメチルヒドロキシアセトフェノン（ＤＭＨＡ）、２，４，６−トリメチルベンゾイルジフェニルホスホンオキシド（ＴＰＯ）、ヒドロキシルシクロヘキシルフェニルケトン（ＣＰＫ）、２，２−ジメトキシ−２−フェニルアセトフェノン（ＤＭＰＡ）、ベンゾフェノン、２，２−ジエチルオキシアセトフェノン、２，４−ジエチルチオキサントン、イソプロピルチオキサトン、２，４，６−トリメチルベンゾイルジフェニルホスフィンオキシドジメチルヒドロキシアセトフェノン、エチル（２，４，６−トリメチルベンゾイル）フェニルホスフィネート、２−フェニルベンゾフェノン、メチル−ｏ−ベンゾイル−ベンゾエートもしくはメチルベンゾイルホルメート、またはそれらの組合せである、項目３９〜４５のいずれか１項に記載の方法。
（項目４８）
前記ＵＶ硬化性前駆体組成物が、１０％（ｗｔ／ｗｔ）未満の溶媒を含む、項目３９〜４５のいずれか１項に記載の方法。
（項目４９）
ステップ（ｂ）において、前記コーティングが、好ましくは１回、１０ｍＪ／ｃｍ２〜１，０００ｍＪ／ｃｍ２、１００ｍＪ／ｃｍ２〜８００ｍＪ／ｃｍ２、最も好ましくは２００ｍＪ／ｃｍ２〜４５０ｍＪ／ｃｍ２の総曝露エネルギーでＵＶ照射に曝露される、項目３９〜４８のいずれか１項に記載の方法。
（項目５０）
ステップ（ｂ）の後、前記前駆体組成物中のモノマーまたはオリゴマーの少なくとも約８０％、８５％、９０％、９１％、９２％、９３％、９４％、９５％、９６％、９７％、９８％または９９％が重合される、項目３９〜４９のいずれか１項に記載の方法。
（項目５１）
前記システムを巻くステップをさらに含み、ロールが、前記キャリアフィルムに２つまたはそれよりも多いラベルを含む、項目３９〜５０のいずれか１項に記載の方法。
【国際調査報告】
2021505425.tif 000020
2021505425.tif 000021
2021505425.tif 000022